(57)【特許請求の範囲】
【請求項１】
下記一般式（１）で表される化合物（Ｉ）。
【化１】
0005688933.tif 000018
（式中、Ｒ1〜Ｒ15は、それぞれ独立して水素原子、下記一般式（２）で表される基、又は置換基を有してもよい炭素数１〜７の炭化水素基もしくは炭素数１〜７のアルコキシ基を表し、Ｒ1〜Ｒ15のうち少なくとも１つは、下記一般式（２）
【化２】
0005688933.tif 000019
（式中、Ｒ16は、水素原子、又は置換基を有してもよい炭素数１〜２０の飽和もしくは不飽和脂肪族炭化水素基を表し、Ｒ17は、水素原子；又は、エーテル酸素、ケト基、水酸基、又はこれらの組み合わせとして酸素原子を含んでいてもよい炭素数１〜１２の炭化水素基を表し、Ｘは、酸素原子、硫黄原子、又は−Ｎ（Ｒ18）−（Ｒ18は、水素原子、メチル基、エチル基、ｎ−プロピル基、イソプロピル基、又はフェニル基を表す。）を表す。）
で表される基である。）
【請求項２】
Ｒ16が、水素原子である請求項１に記載の化合物（Ｉ）。
【請求項３】
Ｘが、酸素原子、又は−Ｎ（Ｒ18）−（Ｒ18は、水素原子、メチル基、エチル基、ｎ−プロピル基、イソプロピル基、又はフェニル基を表す。）である請求項１又は２に記載の化合物（Ｉ）。
【請求項４】
Ｒ2が、一般式（２）で表される基である請求項１〜３のいずれかに記載の化合物（Ｉ）。
【請求項５】
請求項１〜４のいずれかに記載の化合物（Ｉ）、及び重合性単量体（II）を含み、前記重合性単量体（II）が、（メタ）アクリレート化合物及び／又は（メタ）アクリルアミド化合物である請求項４に記載の重合性組成物。
【請求項６】
歯科用である請求項５に記載の重合性組成物。
【請求項７】
請求項６に記載の重合性組成物を用いたプライマー。
【請求項８】
請求項６に記載の重合性組成物を用いたボンディング材。
【請求項９】
請求項６に記載の重合性組成物を用いたコンポジットレジン。
【請求項１０】
請求項６に記載の重合性組成物を用いたセメント。
【発明の詳細な説明】
【技術分野】
【０００１】
本発明は、特に歯科用材料に有用な、新規なアシルホスフィンオキシド化合物、及びそれを含む重合性組成物に関する。
【背景技術】
【０００２】
歯の欠損部を修復物で充填又は被覆する際には、通常、歯科用接着剤が用いられる。歯
科用接着剤には、重合性単量体及び重合開始剤を配合した重合性組成物が用いられている。該重合開始剤としては、アシルホスフィンオキサイド化合物が知られている。中でも、２，４，６−トリメチルベンゾイルジフェニルホスフィンオキサイド（以下、ＴＭＤＰＯと称する）は、歯質に対して優れた接着性を重合性組成物に付与することが知られており、広く用いられている（非特許文献１参照）。一般に、象牙質に対する接着性の発現には、象牙質の成分であるコラーゲンに重合性単量体が浸透し、その後、浸透した重合性単量体がコラーゲン内部で重合硬化して樹脂含浸層を形成することが重要とされている。重合性単量体のコラーゲン内部での重合硬化を促進するためには、重合開始剤もコラーゲン内部に浸透することが望ましく、コラーゲン内部への浸透性を高めることを目的に、親水性を付与した光重合開始剤（水溶性アシルホスフィンオキサイド化合物）が提案されている（特許文献１参照）。
【先行技術文献】
【特許文献】
【０００３】
【特許文献１】特開２０００−１５９６２１号公報
【非特許文献】
【０００４】
【非特許文献１】デンタルマテリアルズ（Ｄｅｎｔａｌ  Ｍａｔｅｒｉａｌｓ）２００５年、第２１巻、ｐ．８９５〜９１０
【発明の概要】
【発明が解決しようとする課題】
【０００５】
歯科用接着剤には、修復物の脱落を回避するという観点から、歯質に対して高い接着性を示すと共に、接着操作間でのばらつきが小さいことが要求される。本発明者らの検討によると、非特許文献１記載のアシルホスフィンオキサイド化合物を用いた重合性組成物は、接着性に改善の余地があることが明らかになった。また、特許文献１記載の水溶性アシルホスフィンオキサイド化合物を用いた重合性組成物は、接着性は高いものの、接着操作間のばらつきが大きく、安定した接着性の発現に改善の余地があることが明らかになった。
【０００６】
しかして、本発明の目的は、重合性単量体と組み合わせて組成物とした場合に、組成物に、歯質に対する高い接着性を付与でき、また、接着操作間のばらつきが小さい安定した接着性を付与できる新規なアシルホスフィンオキサイド化合物を提供することにある。本発明の目的はまた、歯質に対する高い接着性を示すと共に、接着操作間のばらつきが小さい安定した接着性を発現する重合性組成物を提供することにある。
【課題を解決するための手段】
【０００７】
本発明は、下記一般式（１）で表される化合物（Ｉ）である。
【０００８】
【化１】
0005688933.tif 000002
【０００９】
（式中、Ｒ1〜Ｒ15は、それぞれ独立して水素原子、下記一般式（２）で表される基、又は置換基を有してもよい炭素数１〜２０の有機基を表し、Ｒ1〜Ｒ15のうち少なくとも１つは、下記一般式（２）で表される基である。）
【００１０】
【化２】
0005688933.tif 000003
【００１１】
（式中、Ｒ16は、水素原子、又は置換基を有してもよい炭素数１〜２０の有機基を表し、Ｒ17は、水素原子、又は置換基を有してもよい炭素数１〜２０の有機基を表し、Ｘは、酸素原子、硫黄原子、又は−Ｎ（Ｒ18）−（Ｒ18は、水素原子、又は置換基を有してもよい炭素数１〜２０の有機基）を表す。）
【００１２】
一般式（２）において、Ｒ16が、水素原子であることが好ましい。また、Ｘが、酸素原子、又は−Ｎ（Ｒ18）−（Ｒ18は、水素原子、又は置換基を有してもよい炭素数１〜２０の有機基）であることが好ましい。
【００１３】
本発明はまた、上記の化合物（Ｉ）、及び重合性単量体（II）を含む重合性組成物である。
【００１４】
前記重合性単量体（II）は、（メタ）アクリレート化合物及び／又は（メタ）アクリルアミド化合物であることが好ましい。
【００１５】
本発明の重合性組成物は、歯科用途に好適であり、歯科用プライマー、ボンディング材、コンポジットレジン、又はセメントとして好適に用いることができる。
【発明の効果】
【００１６】
本発明によれば、新規なアシルホスフィンオキサイド化合物（Ｉ）が提供され、当該化合物（Ｉ）を含む重合性組成物は、歯質に対する高い接着性を有し、また、接着操作間のばらつきが小さく、安定した接着性を有しており、特に、歯科用途（歯科用プライマー、ボンディング材、コンポジットレジン、セメント等）に有用である。
【発明を実施するための形態】
【００１７】
まず、本発明の化合物（Ｉ）について説明する。本発明の化合物（Ｉ）は、下記一般式（１）で表される。
【００１８】
【化３】
0005688933.tif 000004
【００１９】
化合物（Ｉ）は、ベンゾイルジフェニルホスフィンオキシド骨格を有する。これにより、化合物（Ｉ）を重合性単量体と組み合わせて組成物とした場合に、組成物に、接着操作間のばらつきの小さい安定した接着性が付与される。
【００２０】
一般式（１）において、Ｒ1〜Ｒ15は、それぞれ独立して水素原子、下記一般式（２）で表される基、又は置換基を有してもよい炭素数１〜２０の有機基を表し、Ｒ1〜Ｒ15のうち少なくとも１つは、下記一般式（２）で表される基である。化合物（Ｉ）が一般式（２）で表される基を有することによって、コラーゲン内部への高い浸透性を有し、化合物（Ｉ）を重合性単量体と組み合わせて組成物とした場合に、組成物に、歯質に対する高い接着性を付与できる。
【００２１】
【化４】
0005688933.tif 000005
【００２２】
一般式（２）において、Ｒ16は、水素原子、又は置換基を有してもよい炭素数１〜２０の有機基を表し、Ｒ17は、水素原子、又は置換基を有してもよい炭素数１〜２０の有機基を表し、Ｘは、酸素原子、硫黄原子、又は−Ｎ（Ｒ18）−（Ｒ18は、水素原子、又は置換基を有してもよい炭素数１〜２０の有機基）を表す。
【００２３】
Ｒ1〜Ｒ18で表される炭素数１〜２０の有機基は、脂肪族であっても芳香族であってもよく、また飽和又は不飽和であってよい。また、分岐構造を有していてもよく、環状構造を有していてもよい。有機基は、炭化水素基に限られず、炭化水素基に、カルボニル炭素、酸素原子、硫黄原子、窒素原子等が挿入された基であってもよい。炭化水素基の例としては、アルキル基、アルケニル基、アルキニル基、アリール基、アルキルアリール基、アリールアルキル基、アルキルアリールアルキル基、アルケニルアリール基等が挙げられる。
【００２４】
アルキル基は、直鎖状、分岐状及び環状のいずれであってもよく、例としては、メチル基、エチル基、ｎ−プロピル基、イソプロピル基、シクロプロピル基、ｎ−ブチル基、イソブチル基、ｓｅｃ−ブチル基、ｔｅｒｔ−ブチル基、シクロブチル基、ｎ−ペンチル基、イソペンチル基、ネオペンチル基、ｔｅｒｔ−ペンチル基、シクロペンチル基、ｎ−ヘキシル基、イソヘキシル基、シクロヘキシル基、ｎ−ヘプチル基、シクロヘプタニル基、ｎ−オクチル基、２−エチルヘキシル基、シクロオクタニル基、ｎ−ノニル基、シクロノナニル基、ｎ−デシル基等が挙げられる。
【００２５】
アルケニル基は、直鎖状、分岐状及び環状のいずれであってもよく、例としては、ビニル基、アリル基、メチルビニル基、プロペニル基、ブテニル基、ペンテニル基、ヘキセニル基、シクロプロペニル基、シクロブテニル基、シクロペンテニル基、シクロヘキセニル基等が挙げられる。
【００２６】
アルキニル基は、直鎖状、分岐状及び環状のいずれであってもよく、例としては、エチニル基、１−プロピニル基、２−プロピニル基、１−ブチニル基、１−メチル−２−プロピニル基、２−ブチニル基、３−ブチニル基、１−ペンチニル基、１−エチル−２−プロピニル基、２−ペンチニル基、３−ペンチニル基、１−メチル−２−ブチニル基、４−ペンチニル基、１−メチル−３−ブチニル基、２−メチル−３−ブチニル基、１−ヘキシニル基、２−ヘキシニル基、１−エチル−２−ブチニル基、３−ヘキシニル基、１−メチル−２−ペンチニル基、１−メチル−３−ペンチニル基、４−メチル−１−ペンチニル基、３−メチル−１−ペンチニル基、５−ヘキシニル基、１−エチル−３−ブチニル基等が挙げられる。
【００２７】
アリール基の例としては、フェニル基、ナフチル基、アントリル基、フェナントリル基等が挙げられる。
【００２８】
アルキルアリール基の例としては、低級アルキル基（特に、炭素数１〜６のアルキル基）で置換されたアリール基が挙げられ、具体的には、メチルフェニル基、エチルフェニル基、ブチルフェニル基、ジメチルフェニル基、ジブチルフェニル基、メチルナフチル基等が挙げられる。
【００２９】
アリールアルキル基の例としては、アリール基で置換された低級アルキル基（特に、炭素数１〜６のアルキル基）が挙げられ、具体的にはベンジル基等が挙げられる。
【００３０】
アルキルアリールアルキル基の例としては、低級アルキル基（特に、炭素数１〜６のアルキル基）で置換されたアリール基を置換基として有する低級アルキル基（特に、炭素数１〜６のアルキル基）が挙げられ、具体的には、メチルベンジル基等が挙げられる。
【００３１】
アルケニルアリール基の例としては、低級アルケニル基（特に、炭素数１〜６のアルケニル基）で置換されたアリール基が挙げられ、具体的には、スチリル基、アリルフェニル基等が挙げられる。
【００３２】
Ｒ1〜Ｒ18で表される有機基が有する置換基の数及び種類は、本発明の目的を阻害しない限り特に限定されず、置換基の例として、アミノ基、水酸基、アルコキシ基、アミド基、ハロゲン原子、シアノ基、ニトロ基等が挙げられる。
【００３３】
Ｒ1〜Ｒ15で表される有機基は、重合性組成物にした際の硬化性の観点から、その炭素数が１〜１５であることが好ましく、１〜１０であることがより好ましく、１〜７であることがさらに好ましい。
【００３４】
重合性組成物にした際の保存安定性及び硬化性の観点から、Ｒ1〜Ｒ15として、一般式（２）で表される基以外で好ましくは、水素原子、炭素数１〜７の炭化水素基、及び炭素数１〜７のアルコキシ基であり、より好ましくは、水素原子、メチル基、エチル基、ｎ−プロピル基、イソプロピル基、ｔｅｒｔ−ブチル基、フェニル基、メトキシ基、及びエトキシ基であり、さらに好ましくは、水素原子、メチル基、エチル基、ｎ−プロピル基、イソプロピル基、メトキシ基、及びエトキシ基であり、最も好ましくは、水素原子、メチル基、エチル基、ｎ−プロピル基、及びイソプロピル基である。また、Ｒ1〜Ｒ15のうち一般式（２）で表される基の数は、１〜５個が好ましく、１〜２個がより好ましい。
【００３５】
Ｒ16で表される有機基は、重合性組成物とした際の硬化性及び接着性の観点から、その炭素数が１〜１５であることが好ましく、１〜１０であることがより好ましく、１〜７であることがさらに好ましい。
【００３６】
重合性組成物とした際の硬化性の観点から、Ｒ16として好ましくは、水素原子である。
【００３７】
Ｒ17で表される有機基は、重合性組成物とした際の硬化性の観点から、その炭素数が１〜１５であることが好ましく、１〜１２であることがより好ましく、１〜９であることがさらに好ましい。
【００３８】
重合性組成物とした際の硬化性の観点から、Ｒ17として好ましくは、エーテル酸素、ケト基、水酸基、又はこれらの組み合わせとして酸素原子を含んでいてもよい炭素数１〜１２の炭化水素基である。エーテル酸素、ケト基、水酸基、又はこれらの組み合わせとして酸素原子を含んでいてもよい炭化水素基としては、アルキル基、水酸基を有するアルキル基、環状エーテル基、鎖状エーテル基、エステル結合を含むアルキル基が好ましい。
【００３９】
Ｘは、酸素原子、硫黄原子、又は−Ｎ（Ｒ18）−（Ｒ18は、水素原子、又は置換基を有してもよい炭素数１〜２０の有機基）を表す。Ｒ18として好ましくは、水素原子、メチル基、エチル基、ｎ−プロピル基、イソプロピル基、及びフェニル基である。重合性組成物とした際の歯質への浸透性の観点から、Ｘとして好ましくは、酸素原子、及び−Ｎ（Ｒ18）−であり、より好ましくは、酸素原子である。
【００４０】
化合物（Ｉ）は、公知方法を組み合わせて製造することができる。
【００４１】
例えば、ベンゾイルジフェニルホスフィンオキシド骨格については、欧州特許第０００７５０８号明細書、米国特許第４２９８７３８号明細書、米国特許第４７１０５２３号明細書等に記載のように、下記の反応式（３）で表される反応により形成することができる。
【００４２】
【化５】
0005688933.tif 000006
【００４３】
（式中、Ｚは、塩素原子又は臭素原子であり、Ｒ’は、低級アルキル基等である。）
【００４４】
また、フェニル基に種々の置換基を導入する方法も公知であり、このような公知方法を組み合わせることによって、化合物（Ｉ）を製造することができる。
【００４５】
より具体的には、一般式（２）において、Ｒ16が、水素原子であり、Ｘが、酸素原子又は硫黄原子である化合物（Ｉ）は、例えば、以下の反応式（４）に示すように、イソシアネート基で置換されたフェニル基を有する化合物を原料に用いてイソシアネート基を有するベンゾイルジフェニルホスフィンオキシド化合物を合成し、このイソシアネート基にアルコール化合物又はチオール化合物を反応させることによって、製造することができる。
【００４６】
【化６】
0005688933.tif 000007
【００４７】
反応式（４）において、Ｚは、塩素原子又は臭素原子であり、Ｒ’は、低級アルキル基等であり、Ｘ’は、酸素原子又は硫黄原子であり、Ｒ17は、前記と同義である。各フェニル基は、置換基を有してもよい炭素数１〜２０の有機基で置換されていてもよい。
【００４８】
一般式（２）において、Ｒ16が、置換基を有してもよい炭素数１〜２０の有機基である化合物（Ｉ）は、例えば、以下の反応式（４）に示すように、アミノ基を有するベンゾイルジフェニルホスフィンオキシド化合物と、酸クロライド型構造（クロロフォーメート等）を含む化合物を反応させることによって、製造することができる。
【００４９】
【化７】
0005688933.tif 000008
【００５０】
反応式（５）において、Ｘ及びＲ17は、前記と同義である。各フェニル基は、置換基を有してもよい炭素数１〜２０の有機基で置換されていてもよい。
【００５１】
一般式（２）において、Ｒ16が、水素原子であり、Ｘが、−Ｎ（Ｒ18）−である化合物（Ｉ）は、例えば、以下の反応式（６）に示すように、イソシアネート基で置換されたフェニル基を有する化合物を原料に用いてイソシアネート基を有するベンゾイルジフェニルホスフィンオキシド化合物を合成し、このイソシアネート基にアミン化合物を反応させることによって、製造することができる。
【００５２】
【化８】
0005688933.tif 000009
【００５３】
反応式（６）において、Ｚは、塩素原子又は臭素原子であり、Ｒ’は、低級アルキル基等であり、Ｒ17は、前記と同義である。各フェニル基は、置換基を有してもよい炭素数１〜２０の有機基で置換されていてもよい。
【００５４】
本発明の化合物（Ｉ）を、化合物（Ｉ）によって重合が開始される重合性単量体と組み合わせて重合性組成物とした場合には、当該重合性組成物は、歯質に対して高い接着性を示し、また、接着操作間のばらつきが小さく、安定した接着性を示す。
【００５５】
そこで、本発明はまた、上述の化合物（Ｉ）、及び重合性単量体（II）を含む重合性組成物である。
【００５６】
重合性単量体（II）は、化合物（Ｉ）によりその重合が開始される限り特に制限はなく、酸性基を有する重合性単量体（II−ａ）、酸性基を有さず、かつ１個の重合性基を有する重合性単量体（II−ｂ）、及び、酸性基を有さず、かつ２個以上の重合性基を有する重合性単量体（II−ｃ）に大別される。重合性単量体（II）としては、反応性及び生体に対する安全性の観点から、（メタ）アクリレート化合物及び（メタ）アクリルアミド化合物が好ましく、（メタ）アクリレート化合物がより好ましい。
【００５７】
酸性基を有する重合性単量体（II−ａ）としては、リン酸基、ピロリン酸基、チオリン酸基、ホスホン酸基、スルホン酸基、カルボン酸基等の酸性基を少なくとも１個有し、且つアクリロイル基、メタクリロイル基、ビニル基、スチレン基等の重合性基を少なくとも１個有する重合性単量体が挙げられる。酸性基を有する重合性単量体（II−ａ）は、被着体との親和性を有するとともに、歯質に対しては脱灰作用を有する。以下、酸性基を有する重合性単量体（II−ａ）の具体例を下記する。
【００５８】
リン酸基含有重合性単量体としては、２−（メタ）アクリロイルオキシエチルジハイドロジェンホスフェート、３−（メタ）アクリロイルオキシプロピルジハイドロジェンホスフェート、４−（メタ）アクリロイルオキシブチルジハイドロジェンホスフェート、５−（メタ）アクリロイルオキシペンチルジハイドロジェンホスフェート、６−（メタ）アクリロイルオキシヘキシルジハイドロジェンホスフェート、７−（メタ）アクリロイルオキシヘプチルジハイドロジェンホスフェート、８−（メタ）アクリロイルオキシオクチルジハイドロジェンホスフェート、９−（メタ）アクリロイルオキシノニルジハイドロジェンホスフェート、１０−（メタ）アクリロイルオキシデシルジハイドロジェンホスフェート、１１−（メタ）アクリロイルオキシウンデシルジハイドロジェンホスフェート、１２−（メタ）アクリロイルオキシドデシルジハイドロジェンホスフェート、１６−（メタ）アクリロイルオキシヘキサデシルジハイドロジェンホスフェート、２０−（メタ）アクリロイルオキシイコシルジハイドロジェンホスフェート、ビス〔２−（メタ）アクリロイルオキシエチル〕ハイドロジェンホスフェート、ビス〔４−（メタ）アクリロイルオキシブチル〕ハイドロジェンホスフェート、ビス〔６−（メタ）アクリロイルオキシヘキシル〕ハイドロジェンホスフェート、ビス〔８−（メタ）アクリロイルオキシオクチル〕ハイドロジェンホスフェート、ビス〔９−（メタ）アクリロイルオキシノニル〕ハイドロジェンホスフェート、ビス〔１０−（メタ）アクリロイルオキシデシル〕ハイドロジェンホスフェート、１，３−ジ（メタ）アクリロイルオキシプロピルジハイドロジェンホスフェート、２−（メタ）アクリロイルオキシエチルフェニルハイドロジェンホスフェート、２−（メタ）アクリロイルオキシエチル−２−ブロモエチルハイドロジェンホスフェート、ビス〔２−（メタ）アクリロイルオキシ−（１−ヒドロキシメチル）エチル〕ハイドロジェンホスフェート及びこれらの酸塩化物、アルカリ金属塩、アンモニウム塩が例示される。
【００５９】
ピロリン酸基含有重合性単量体としては、ピロリン酸ビス〔２−（メタ）アクリロイルオキシエチル〕、ピロリン酸ビス〔４−（メタ）アクリロイルオキシブチル〕、ピロリン酸ビス〔６−（メタ）アクリロイルオキシヘキシル〕、ピロリン酸ビス〔８−（メタ）アクリロイルオキシオクチル〕、ピロリン酸ビス〔１０−（メタ）アクリロイルオキシデシル〕及びこれらの酸塩化物、アルカリ金属塩、アンモニウム塩が例示される。
【００６０】
チオリン酸基含有重合性単量体としては、２−（メタ）アクリロイルオキシエチルジハイドロジェンチオホスフェート、３−（メタ）アクリロイルオキシプロピルジハイドロジェンチオホスフェート、４−（メタ）アクリロイルオキシブチルジハイドロジェンチオホスフェート、５−（メタ）アクリロイルオキシペンチルジハイドロジェンチオホスフェート、６−（メタ）アクリロイルオキシヘキシルジハイドロジェンチオホスフェート、７−（メタ）アクリロイルオキシヘプチルジハイドロジェンチオホスフェート、８−（メタ）アクリロイルオキシオクチルジハイドロジェンチオホスフェート、９−（メタ）アクリロイルオキシノニルジハイドロジェンチオホスフェート、１０−（メタ）アクリロイルオキシデシルジハイドロジェンチオホスフェート、１１−（メタ）アクリロイルオキシウンデシルジハイドロジェンチオホスフェート、１２−（メタ）アクリロイルオキシドデシルジハイドロジェンチオホスフェート、１６−（メタ）アクリロイルオキシヘキサデシルジハイドロジェンチオホスフェート、２０−（メタ）アクリロイルオキシイコシルジハイドロジェンチオホスフェート及びこれらの酸塩化物、アルカリ金属塩、アンモニウム塩が例示される。
【００６１】
ホスホン酸基含有重合性単量体としては、２−（メタ）アクリロイルオキシエチルフェニルホスホネート、５−（メタ）アクリロイルオキシペンチル−３−ホスホノプロピオネート、６−（メタ）アクリロイルオキシヘキシル−３−ホスホノプロピオネート、１０−（メタ）アクリロイルオキシデシル−３−ホスホノプロピオネート、６−（メタ）アクリロイルオキシヘキシル−３−ホスホノアセテート、１０−（メタ）アクリロイルオキシデシル−３−ホスホノアセテート及びこれらの酸塩化物、アルカリ金属塩、アンモニウム塩が例示される。
【００６２】
スルホン酸基含有重合性単量体としては、２−（メタ）アクリルアミド−２−メチルプロパンスルホン酸、スチレンスルホン酸、２−スルホエチル（メタ）アクリレートが例示される。
【００６３】
カルボン酸基含有重合性単量体としては、分子内に１つのカルボキシル基を有する重合性単量体と、分子内に複数のカルボキシル基を有する重合性単量体とが挙げられる。
【００６４】
分子内に１つのカルボキシル基を有する重合性単量体としては、（メタ）アクリル酸、Ｎ−（メタ）アクリロイルグリシン、Ｎ−（メタ）アクリロイルアスパラギン酸、Ｏ−（メタ）アクリロイルチロシン、Ｎ−（メタ）アクリロイルチロシン、Ｎ−（メタ）アクリロイルフェニルアラニン、Ｎ−（メタ）アクリロイル−ｐ−アミノ安息香酸、Ｎ−（メタ）アクリロイル−ｏ−アミノ安息香酸、ｐ−ビニル安息香酸、２−（メタ）アクリロイルオキシ安息香酸、３−（メタ）アクリロイルオキシ安息香酸、４−（メタ）アクリロイルオキシ安息香酸、Ｎ−（メタ）アクリロイル−５−アミノサリチル酸、Ｎ−（メタ）アクリロイル−４−アミノサリチル酸、２−（メタ）アクリロイルオキシエチルハイドロジェンサクシネート、２−（メタ）アクリロイルオキシエチルハイドロジェンフタレート、２−（メタ）アクリロイルオキシエチルハイドロジェンマレート及びこれらの酸ハロゲン化物が例示される。
【００６５】
分子内に複数のカルボキシル基を有する重合性単量体としては、６−（メタ）アクリロイルオキシヘキサン−１，１−ジカルボン酸、９−（メタ）アクリロイルオキシノナン−１，１−ジカルボン酸、１０−（メタ）アクリロイルオキシデカン−１，１−ジカルボン酸、１１−（メタ）アクリロイルオキシウンデカン−１，１−ジカルボン酸、１２−（メタ）アクリロイルオキシドデカン−１，１−ジカルボン酸、１３−（メタ）アクリロイルオキシトリデカン−１，１−ジカルボン酸、４−（メタ）アクリロイルオキシエチルトリメリテート、４−（メタ）アクリロイルオキシエチルトリメリテートアンハイドライド、４−（メタ）アクリロイルオキシブチルトリメリテート、４−（メタ）アクリロイルオキシヘキシルトリメリテート、４−（メタ）アクリロイルオキシデシルトリメリテート、２−（メタ）アクリロイルオキシエチル−３’−（メタ）アクリロイルオキシ−２’−（３，４−ジカルボキシベンゾイルオキシ）プロピルサクシネート及びこれらの酸無水物又は酸ハロゲン化物が例示される。
【００６６】
上記の酸性基を有する重合性単量体（II−ａ）は、一種類単独を用いてもよく、複数種類を併用してもよい。これらの酸性基を有する重合性単量体（II−ａ）の中でも、歯質との接着強度が大きい点で、１０−（メタ）アクリロイルオキシデシルジハイドロジェンホスフェート、１，３−ジ（メタ）アクリロイルオキシプロピルジハイドロジェンホスフェート、２−（メタ）アクリロイルオキシエチルジハイドロジェンホスフェート、４−（メタ）アクリロイルオキシエチルトリメリテートアンハイドライド、４−（メタ）アクリロイルオキシエチルトリメリテート、２−（メタ）アクリルアミド−２−メチルプロパンスルホン酸、１１−（メタ）アクリロイルオキシウンデカン−１，１−ジカルボン酸が好ましい。
【００６７】
酸性基を有さず、かつ１個の重合性基を有する重合性単量体（II−ｂ）は、重合性組成物の成分の歯質への浸透を促進するとともに、自らも歯質に浸透して歯質中の有機成分（コラーゲン）に接着する。
【００６８】
酸性基を有さず、かつ１個の重合性基を有する重合性単量体（II−ｂ）は、単独で又は２種以上適宜組み合わせて使用することができる。重合性単量体（II−ｂ）としては、例えば、２−ヒドロキシエチル（メタ）アクリレート、３−ヒドロキシプロピル（メタ）アクリレート、４−ヒドロキシブチル（メタ）アクリレート、６−ヒドロキシヘキシル（メタ）アクリレート、１０−ヒドロキシデシル（メタ）アクリレート、プロピレングリコールモノ（メタ）アクリレート、グリセロールモノ（メタ）アクリレート、エリスリトールモノ（メタ）アクリレート、Ｎ−メチロール（メタ）アクリルアミド、Ｎ−ヒドロキシエチル（メタ）アクリルアミド、Ｎ、Ｎ−（ジヒドロキシエチル）（メタ）アクリルアミド、Ｎ−アクリロイルモルホリン等が挙げられるが、これらの中でも、象牙質のコラーゲン層への浸透性の改善の観点からは、２−ヒドロキシエチル（メタ）アクリレート、３−ヒドロキシプロピル（メタ）アクリレート、グリセロールモノ（メタ）アクリレート、エリスリトールモノ（メタ）アクリレート、Ｎ−アクリロイルモルホリンが好ましく、特に好ましくは２−ヒドロキシエチルメタクリレートである。
【００６９】
酸性基を有さず、かつ２個以上の重合性基を有する重合性単量体（II−ｃ）は、重合性組成物の機械的強度、取り扱い性などを向上させる。
【００７０】
酸性基を有さず、かつ２個以上の重合性基を有する重合性単量体（II−ｃ）は、単独で又は２種以上適宜組み合わせて使用することができる。酸性基を有さず、かつ２個以上の重合性基を有する重合性単量体（II−ｃ）としては、特に限定されないが、芳香族化合物系の二官能性重合性単量体、脂肪族化合物系の二官能性重合性単量体、三官能性以上の重合性単量体などが挙げられる。
【００７１】
芳香族化合物系の二官能性重合性単量体の例としては、２，２−ビス（（メタ）アクリロイルオキシフェニル）プロパン、２，２−ビス〔４−（３−（メタ）アクリロイルオキシ）−２−ヒドロキシプロポキシフェニル〕プロパン（通称「ＢｉｓＧＭＡ」）、２，２−ビス（４−（メタ）アクリロイルオキシエトキシフェニル）プロパン、２，２−ビス（４−（メタ）アクリロイルオキシポリエトキシフェニル）プロパン、２，２−ビス（４−（メタ）アクリロイルオキシジエトキシフェニル）プロパン）、２，２−ビス（４−（メタ）アクリロイルオキシトリエトキシフェニル）プロパン）、２，２−ビス（４−（メタ）アクリロイルオキシテトラエトキシフェニル）プロパン、２，２−ビス（４−（メタ）アクリロイルオキシペンタエトキシフェニル）プロパン、２，２−ビス（４−（メタ）アクリロイルオキシジプロポキシフェニル）プロパン、２−（４−（メタ）アクリロイルオキシジエトキシフェニル）−２−（４−（メタ）アクリロイルオキシエトキシフェニル）プロパン、２−（４−（メタ）アクリロイルオキシジエトキシフェニル）−２−（４−（メタ）アクリロイルオキシトリエトキシフェニル）プロパン、２−（４−（メタ）アクリロイルオキシジプロポキシフェニル）−２−（４−（メタ）アクリロイルオキシトリエトキシフェニル）プロパン、２，２−ビス（４−（メタ）アクリロイルオキシプロポキシフェニル）プロパン、２，２−ビス（４−（メタ）アクリロイルオキシイソプロポキシフェニル）プロパン、１，４−ビス（２−（メタ）アクリロイルオキシエチル）ピロメリテートなどが挙げられる。
【００７２】
脂肪族化合物系の二官能性重合性単量体の例としては、エチレングリコールジ（メタ）アクリレート、ジエチレングリコールジ（メタ）アクリレート、トリエチレングリコールジ（メタ）アクリレート、プロピレングリコールジ（メタ）アクリレート、ブチレングリコールジ（メタ）アクリレート、ネオペンチルグリコールジ（メタ）アクリレート、ポリエチレングリコールジ（メタ）アクリレート、グリセリンジ（メタ）アクリレート、ペンタエリスリトールジ（メタ）アクリレート、１，３−ブタンジオールジ（メタ）アクリレート、１，５−ペンタンジオールジ（メタ）アクリレート、１，６−ヘキサンジオールジ（メタ）アクリレート、１，１０−デカンジオールジ（メタ）アクリレート、１，２−ビス（３−メタクリロイルオキシ−２−ヒドロキシプロポキシ）エタン及び２，２，４−トリメチルヘキサメチレンビス（２−カルバモイルオキシエチル）ジメタクリレート（通称「ＵＤＭＡ」）等が挙げられる。
【００７３】
三官能性以上の重合性単量体の例としては、トリメチロールプロパントリ（メタ）アクリレート、トリメチロールエタントリ（メタ）アクリレート、トリメチロールメタントリ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、Ｎ，Ｎ−（２，２，４−トリメチルヘキサメチレン）ビス〔２−（アミノカルボキシ）プロパン−１，３−ジオール〕テトラメタクリレート、及び１，７−ジアクリロイルオキシ−２，２，６，６−テトラアクリロイルオキシメチル−４−オキシヘプタン等が挙げられる。
【００７４】
次に、これらの重合性単量体の配合量について説明する。重合性単量体（II−ａ）の配合量は、実施態様に応じて適宜決定すればよく、概して、重合性単量体（II）１００重量部中において、０．５〜９５重量部が好ましく、１〜７０重量部がより好ましい。重合性単量体（II−ａ）の配合量が０．５重量部より少ないと、脱灰効果を十分に得られず接着強度が低下するおそれがある。一方、重合性単量体（II−ａ）の配合量が９５重量部より多いと、十分な硬化性が得られずに接着強度が低下するおそれがある。
【００７５】
重合性単量体（II−ｂ）の配合量は、実施態様に応じて適宜決定すればよく、概して、重合性単量体（II）１００重量部中、１〜９５重量部が好ましく、３〜８０重量部がより好ましい。重合性単量体（II−ｂ）の配合量が１重量部より少ないと、重合性単量体（ｃ−１）による象牙質のコラーゲン層への浸透効果が十分に得られず接着強度が低下するおそれがある。一方、重合性単量体（II−ｂ）の配合量が９５重量部より多いと、十分な硬化性が得られずに接着強度が低下するおそれがある。
【００７６】
重合性単量体（II−ｃ）の配合量は、実施態様に応じて適宜決定すればよく、概して、重合性単量体（II）１００重量部中、１〜９５重量部が好ましく、３〜９０重量部がより好ましい。重合性単量体（II−ｃ）の配合量が１重量部より少ないと、重合性単量体（II−ｃ）による接着強度向上効果を十分に得られないおそれがある。一方、重合性単量体（II−ｃ）の配合量が９５重量部より多いと、組成物の象牙質のコラーゲン層への浸透が不十分となり、高い接着強度が得られなくなるおそれがある。
【００７７】
化合物（Ｉ）と重合性単量体（II）の配合量については、重合性組成物は、重合性単量体（II）１００重量部に対し、化合物（Ｉ）０．０１〜３０重量部を含有することが好ましい。配合量が０．０１重量部より少ないと、重合が十分に進行せず高い接着強度が得られなくなるおそれがある。一方、配合量が３０重量部を超える場合、組成物から析出するおそれがある。
【００７８】
本発明の重合性組成物は、その用途に応じて、重合促進剤（III）、フィラー（IV）、溶媒（Ｖ）、化合物（Ｉ）以外の重合開始剤（VI）等を含有していてもよい。
【００７９】
重合促進剤（III）
本発明の重合性組成物は、その重合硬化を促進するために、重合促進剤（III）を含んでいてもよい。本発明に用いられる重合促進剤（III）としては、アミン類、スルフィン酸及びその塩、ボレート化合物、バルビツール酸誘導体、トリアジン化合物、銅化合物、スズ化合物、バナジウム化合物、ハロゲン化合物、アルデヒド類、チオール化合物、亜硫酸塩、亜硫酸水素塩、チオ尿素化合物などが挙げられる。
【００８０】
重合促進剤（III）として用いられるアミン類は、脂肪族アミン及び芳香族アミンに分けられる。脂肪族アミンとしては、例えば、ｎ−ブチルアミン、ｎ−ヘキシルアミン、ｎ−オクチルアミン等の第１級脂肪族アミン；ジイソプロピルアミン、ジブチルアミン、Ｎ−メチルエタノールアミン等の第２級脂肪族アミン；Ｎ−メチルジエタノールアミン、Ｎ−エチルジエタノールアミン、Ｎ−ｎ−ブチルジエタノールアミン、Ｎ−ラウリルジエタノールアミン、２−（ジメチルアミノ）エチルメタクリレート、Ｎ−メチルジエタノールアミンジメタクリレート、Ｎ−エチルジエタノールアミンジメタクリレート、トリエタノールアミンモノメタクリレート、トリエタノールアミンジメタクリレート、トリエタノールアミントリメタクリレート、トリエタノールアミン、トリメチルアミン、トリエチルアミン、トリブチルアミン等の第３級脂肪族アミンなどが挙げられる。これらの中でも、組成物の硬化性及び保存安定性の観点から、第３級脂肪族アミンが好ましく、その中でもＮ−メチルジエタノールアミン及びトリエタノールアミンがより好ましく用いられる。
【００８１】
また、芳香族アミンとしては、例えば、Ｎ，Ｎ−ビス（２−ヒドロキシエチル）−３，５−ジメチルアニリン、Ｎ，Ｎ−ジ（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−イソプロピルアニリン、Ｎ，Ｎ−ビス（２−ヒドロキシエチル）−４−ｔ−ブチルアニリン、Ｎ，Ｎ−ビス（２−ヒドロキシエチル）−３，５−ジ−イソプロピルアニリン、Ｎ，Ｎ−ビス（２−ヒドロキシエチル）−３，５−ジ−ｔ−ブチルアニリン、Ｎ，Ｎ−ジメチルアニリン、Ｎ，Ｎ−ジメチル−ｐ−トルイジン、Ｎ，Ｎ−ジメチル−ｍ−トルイジン、Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−イソプロピルアニリン、Ｎ，Ｎ−ジメチル−４−ｔ−ブチルアニリン、Ｎ，Ｎ−ジメチル−３，５−ジ−ｔ−ブチルアニリン、４−Ｎ，Ｎ−ジメチルアミノ安息香酸エチルエステル、４−Ｎ，Ｎ−ジメチルアミノ安息香酸メチルエステル、Ｎ，Ｎ−ジメチルアミノ安息香酸ｎ−ブトキシエチルエステル、４−Ｎ，Ｎ−ジメチルアミノ安息香酸２−（メタクリロイルオキシ）エチルエステル、４−Ｎ，Ｎ−ジメチルアミノベンゾフェノン、４−ジメチルアミノ安息香酸ブチル等が挙げられる。これらの中でも、組成物に優れた硬化性を付与できる観点から、Ｎ，Ｎ−ジ（２−ヒドロキシエチル）−ｐ−トルイジン、４−Ｎ，Ｎ−ジメチルアミノ安息香酸エチルエステル、Ｎ，Ｎ−ジメチルアミノ安息香酸ｎ−ブトキシエチルエステル及び４−Ｎ，Ｎ−ジメチルアミノベンゾフェノンからなる群から選択される少なくとも１種が好ましく用いられる。
【００８２】
重合促進剤（III）として用いられるスルフィン酸及びその塩としては、例えば、ｐ−トルエンスルフィン酸、ｐ−トルエンスルフィン酸ナトリウム、ｐ−トルエンスルフィン酸カリウム、ｐ−トルエンスルフィン酸リチウム、ｐ−トルエンスルフィン酸カルシウム、ベンゼンスルフィン酸、ベンゼンスルフィン酸ナトリウム、ベンゼンスルフィン酸カリウム、ベンゼンスルフィン酸リチウム、ベンゼンスルフィン酸カルシウム、２，４，６−トリメチルベンゼンスルフィン酸、２，４，６−トリメチルベンゼンスルフィン酸ナトリウム、２，４，６−トリメチルベンゼンスルフィン酸カリウム、２，４，６−トリメチルベンゼンスルフィン酸リチウム、２，４，６−トリメチルベンゼンスルフィン酸カルシウム、２，４，６−トリエチルベンゼンスルフィン酸、２，４，６−トリエチルベンゼンスルフィン酸ナトリウム、２，４，６−トリエチルベンゼンスルフィン酸カリウム、２，４，６−トリエチルベンゼンスルフィン酸リチウム、２，４，６−トリエチルベンゼンスルフィン酸カルシウム、２，４，６−トリイソプロピルベンゼンスルフィン酸、２，４，６−トリイソプロピルベンゼンスルフィン酸ナトリウム、２，４，６−トリイソプロピルベンゼンスルフィン酸カリウム、２，４，６−トリイソプロピルベンゼンスルフィン酸リチウム、２，４，６−トリイソプロピルベンゼンスルフィン酸カルシウム等が挙げられ、ベンゼンスルフィン酸ナトリウム、ｐ−トルエンスルフィン酸ナトリウム、２，４，６−トリイソプロピルベンゼンスルフィン酸ナトリウムが特に好ましい。
【００８３】
重合促進剤（III）として用いられるボレート化合物は、好ましくはアリールボレート化合物である。好適に使用されるアリールボレート化合物を具体的に例示すると、１分子中に１個のアリール基を有するボレート化合物として、トリアルキルフェニルホウ素、トリアルキル（ｐ−クロロフェニル）ホウ素、トリアルキル（ｐ−フロロフェニル）ホウ素、トリアルキル（３，５−ビストリフロロメチル）フェニルホウ素、トリアルキル［３，５−ビス（１，１，１，３，３，３−ヘキサフロロ−２−メトキシ−２−プロピル）フェニル］ホウ素、トリアルキル（ｐ−ニトロフェニル）ホウ素、トリアルキル（ｍ−ニトロフェニル）ホウ素、トリアルキル（ｐ−ブチルフェニル）ホウ素、トリアルキル（ｍ−ブチルフェニル）ホウ素、トリアルキル（ｐ−ブチルオキシフェニル）ホウ素、トリアルキル（ｍ−ブチルオキシフェニル）ホウ素、トリアルキル（ｐ−オクチルオキシフェニル）ホウ素及びトリアルキル（ｍ−オクチルオキシフェニル）ホウ素（アルキル基はｎ−ブチル基、ｎ−オクチル基及びｎ−ドデシル基等からなる群から選択される少なくとも１種である）のナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩等を挙げることができる。
【００８４】
また、１分子中に２個のアリール基を有するボレート化合物としては、ジアルキルジフェニルホウ素、ジアルキルジ（ｐ−クロロフェニル）ホウ素、ジアルキルジ（ｐ−フロロフェニル）ホウ素、ジアルキルジ（３，５−ビストリフロロメチル）フェニルホウ素、ジアルキルジ［３，５−ビス（１，１，１，３，３，３−ヘキサフロロ−２−メトキシ−２−プロピル）フェニル］ホウ素、ジアルキルジ（ｐ−ニトロフェニル）ホウ素、ジアルキルジ（ｍ−ニトロフェニル）ホウ素、ジアルキルジ（ｐ−ブチルフェニル）ホウ素、ジアルキルジ（ｍ−ブチルフェニル）ホウ素、ジアルキルジ（ｐ−ブチルオキシフェニル）ホウ素、ジアルキルジ（ｍ−ブチルオキシフェニル）ホウ素、ジアルキルジ（ｐ−オクチルオキシフェニル）ホウ素及びジアルキルジ（ｍ−オクチルオキシフェニル）ホウ素（アルキル基はｎ−ブチル基、ｎ−オクチル基及びｎ−ドデシル基等からなる群から選択される少なくとも１種である）のナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩ブチルキノリニウム塩等が挙げられる。
【００８５】
さらに、１分子中に３個のアリール基を有するボレート化合物としては、モノアルキルトリフェニルホウ素、モノアルキルトリ（ｐ−クロロフェニル）ホウ素、モノアルキルトリ（ｐ−フロロフェニル）ホウ素、モノアルキルトリ（３，５−ビストリフロロメチル）フェニルホウ素、モノアルキルトリ［３，５−ビス（１，１，１，３，３，３−ヘキサフロロ−２−メトキシ−２−プロピル）フェニル］ホウ素、モノアルキルトリ（ｐ−ニトロフェニル）ホウ素、モノアルキルトリ（ｍ−ニトロフェニル）ホウ素、モノアルキルトリ（ｐ−ブチルフェニル）ホウ素、モノアルキルトリ（ｍ−ブチルフェニル）ホウ素、モノアルキルトリ（ｐ−ブチルオキシフェニル）ホウ素、モノアルキルトリ（ｍ−ブチルオキシフェニル）ホウ素、モノアルキルトリ（ｐ−オクチルオキシフェニル）ホウ素及びモノアルキルトリ（ｍ−オクチルオキシフェニル）ホウ素（アルキル基はｎ−ブチル基、ｎ−オクチル基又はｎ−ドデシル基等から選択される１種である）のナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩等が挙げられる。
【００８６】
さらに１分子中に４個のアリール基を有するボレート化合物としては、テトラフェニルホウ素、テトラキス（ｐ−クロロフェニル）ホウ素、テトラキス（ｐ−フロロフェニル）ホウ素、テトラキス（３，５−ビストリフロロメチル）フェニルホウ素、テトラキス［３，５−ビス（１，１，１，３，３，３−ヘキサフロロ−２−メトキシ−２−プロピル）フェニル］ホウ素、テトラキス（ｐ−ニトロフェニル）ホウ素、テトラキス（ｍ−ニトロフェニル）ホウ素、テトラキス（ｐ−ブチルフェニル）ホウ素、テトラキス（ｍ−ブチルフェニル）ホウ素、テトラキス（ｐ−ブチルオキシフェニル）ホウ素、テトラキス（ｍ−ブチルオキシフェニル）ホウ素、テトラキス（ｐ−オクチルオキシフェニル）ホウ素、テトラキス（ｍ−オクチルオキシフェニル）ホウ素、（ｐ−フロロフェニル）トリフェニルホウ素、（３，５−ビストリフロロメチル）フェニルトリフェニルホウ素、（ｐ−ニトロフェニル）トリフェニルホウ素、（ｍ−ブチルオキシフェニル）トリフェニルホウ素、（ｐ−ブチルオキシフェニル）トリフェニルホウ素、（ｍ−オクチルオキシフェニル）トリフェニルホウ素及び（ｐ−オクチルオキシフェニル）トリフェニルホウ素のナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩ブチルキノリニウム塩等が挙げられる。
【００８７】
これらアリールボレート化合物の中でも、保存安定性の観点から、１分子中に３個又は４個のアリール基を有するボレート化合物を用いることがより好ましい。また、これらアリールボレート化合物は１種又は２種以上を混合して用いることも可能である。
【００８８】
重合促進剤（III）として用いられるバルビツール酸誘導体としては、バルビツール酸、１，３−ジメチルバルビツール酸、１，３−ジフェニルバルビツール酸、１，５−ジメチルバルビツール酸、５−ブチルバルビツール酸、５−エチルバルビツール酸、５−イソプロピルバルビツール酸、５−シクロヘキシルバルビツール酸、１，３，５−トリメチルバルビツール酸、１，３−ジメチル−５−エチルバルビツール酸、１，３−ジメチル−ｎ−ブチルバルビツール酸、１，３−ジメチル−５−イソブチルバルビツール酸、１，３−ジメチルバルビツール酸、１，３−ジメチル−５−シクロペンチルバルビツール酸、１，３−ジメチル−５−シクロヘキシルバルビツール酸、１，３−ジメチル−５−フェニルバルビツール酸、１−シクロヘキシル−１−エチルバルビツール酸、１−ベンジル−５−フェニルバルビツール酸、５−メチルバルビツール酸、５−プロピルバルビツール酸、１，５−ジエチルバルビツール酸、１−エチル−５−メチルバルビツール酸、１−エチル−５−イソブチルバルビツール酸、１，３−ジエチル−５−ブチルバルビツール酸、１−シクロヘキシル−５−メチルバルビツール酸、１−シクロヘキシル−５−エチルバルビツール酸、１−シクロヘキシル−５−オクチルバルビツール酸、１−シクロヘキシル−５−ヘキシルバルビツール酸、５−ブチル−１−シクロヘキシルバルビツール酸、１−ベンジル−５−フェニルバルビツール酸及びチオバルビツール酸類、ならびにこれらの塩（特にアルカリ金属又はアルカリ土類金属類が好ましい）が挙げられ、これらバルビツール酸類の塩としては、例えば、５−ブチルバルビツール酸ナトリウム、１，３，５−トリメチルバルビツール酸ナトリウム及び１−シクロヘキシル−５−エチルバルビツール酸ナトリウム等が例示される。
【００８９】
特に好適なバルビツール酸誘導体としては、５−ブチルバルビツール酸、１，３，５−トリメチルバルビツール酸、１−シクロヘキシル−５−エチルバルビツール酸、１−ベンジル−５−フェニルバルビツール酸、及びこれらバルビツール酸類のナトリウム塩が挙げられる。
【００９０】
重合促進剤（III）として用いられるトリアジン化合物としては、例えば、２，４，６−トリス（トリクロロメチル）−ｓ−トリアジン、２，４，６−トリス（トリブロモメチル）−ｓ−トリアジン、２−メチル−４，６−ビス（トリクロロメチル）−ｓ−トリアジン、２−メチル−４，６−ビス（トリブロモメチル）−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−メチルチオフェニル）−４，６−ビス（トリクロロメチル）−ｓ−トリアジン、２−（ｐ−クロロフェニル）−４，６−ビス（トリクロロメチル）−ｓ−トリアジン、２−（２，４−ジクロロフェニル）−４，６−ビス（トリクロロメチル）−ｓ−トリアジン、２−（ｐ−ブロモフェニル）−４，６−ビス（トリクロロメチル）−ｓ−トリアジン、２−（ｐ−トリル）−４，６−ビス（トリクロロメチル）−ｓ−トリアジン、２−ｎ−プロピル−４，６−ビス（トリクロロメチル）−ｓ−トリアジン、２−（α，α，β−トリクロロエチル）−４，６−ビス（トリクロロメチル）−ｓ−トリアジン、２−スチリル−４，６−ビス（トリクロロメチル）−ｓ−トリアジン、２−［２−（ｐ−メトキシフェニル）エテニル］−４，６−ビス（トリクロロメチル）−ｓ−トリアジン、２−［２−（ｏ−メトキシフェニル）エテニル］−４，６−ビス（トリクロロメチル）−ｓ−トリアジン、２−［２−（ｐ−ブトキシフェニル）エテニル］−４，６−ビス（トリクロロメチル）−ｓ−トリアジン、２−［２−（３，４−ジメトキシフェニル）エテニル］−４，６−ビス（トリクロロメチル）−ｓ−トリアジン、２−［２−（３，４，５−トリメトキシフェニル）エテニル］−４，６−ビス（トリクロロメチル）−ｓ−トリアジン、２−（１−ナフチル）−４，６−ビス（トリクロロメチル）−ｓ−トリアジン、２−（４−ビフェニリル）−４，６−ビス（トリクロロメチル）−ｓ−トリアジン、２−［２−｛Ｎ，Ｎ−ビス（２−ヒドロキシエチル）アミノ｝エトキシ］−４，６−ビス（トリクロロメチル）−ｓ−トリアジン、２−［２−｛Ｎ−ヒドロキシエチル−Ｎ−エチルアミノ｝エトキシ］−４，６−ビス（トリクロロメチル）−ｓ−トリアジン、２−［２−｛Ｎ−ヒドロキシエチル−Ｎ−メチルアミノ｝エトキシ］−４，６−ビス（トリクロロメチル）−ｓ−トリアジン、２−［２−｛Ｎ，Ｎ−ジアリルアミノ｝エトキシ］−４，６−ビス（トリクロロメチル）−ｓ−トリアジン等が例示される。
【００９１】
上記で例示したトリアジン化合物の中で特に好ましいものは、重合活性の点で２，４，６−トリス（トリクロロメチル）−ｓ−トリアジンであり、また保存安定性の点で、２−フェニル−４，６−ビス（トリクロロメチル）−ｓ−トリアジン、２−（ｐ−クロロフェニル）−４，６−ビス（トリクロロメチル）−ｓ−トリアジン、及び２−（４−ビフェニリル）−４，６−ビス（トリクロロメチル）−ｓ−トリアジンである。上記トリアジン化合物は１種又は２種以上を混合して用いても構わない。
【００９２】
重合促進剤（III）として用いられる銅化合物としては、例えば、アセチルアセトン銅、酢酸第２銅、オレイン酸銅、塩化第２銅、臭化第２銅等が好適に用いられる。
【００９３】
重合促進剤（III）として用いられるスズ化合物としては、例えば、ジ−ｎ−ブチル錫ジマレート、ジ−ｎ−オクチル錫ジマレート、ジ−ｎ−オクチル錫ジラウレート、ジ−ｎ−ブチル錫ジラウレートなどが挙げられる。特に好適なスズ化合物は、ジ−ｎ−オクチル錫ジラウレート及びジ−ｎ−ブチル錫ジラウレートである。
【００９４】
重合促進剤（III）として用いられるバナジウム化合物は、好ましくはＩＶ価及び／又はＶ価のバナジウム化合物類である。ＩＶ価及び／又はＶ価のバナジウム化合物類としては、例えば、四酸化二バナジウム（ＩＶ）、酸化バナジウムアセチルアセトナート（ＩＶ）、シュウ酸バナジル（ＩＶ）、硫酸バナジル（ＩＶ）、オキソビス（１−フェニル−１，３−ブタンジオネート）バナジウム（ＩＶ）、ビス（マルトラート）オキソバナジウム（ＩＶ）、五酸化バナジウム（Ｖ）、メタバナジン酸ナトリウム（Ｖ）、メタバナジン酸アンモン（Ｖ）等の特開２００３−９６１２２号公報に記載されている化合物が挙げられる。
【００９５】
重合促進剤（III）として用いられるハロゲン化合物としては、例えば、ジラウリルジメチルアンモニウムクロライド、ラウリルジメチルベンジルアンモニウムクロライド、ベンジルトリメチルアンモニウムクロライド、テトラメチルアンモニウムクロライド、ベンジルジメチルセチルアンモニウムクロライド、ジラウリルジメチルアンモニウムブロマイド等が好適に用いられる。
【００９６】
重合促進剤（III）として用いられるアルデヒド類としては、例えば、テレフタルアルデヒドやベンズアルデヒド誘導体などが挙げられる。ベンズアルデヒド誘導体としては、ジメチルアミノベンズアルデヒド、ｐ−メチルオキシベンズアルデヒド、ｐ−エチルオキシベンズアルデヒド、ｐ−ｎ−オクチルオキシベンズアルデヒドなどが挙げられる。これらの中でも、硬化性の観点から、ｐ−ｎ−オクチルオキシベンズアルデヒドが好ましく用いられる。
【００９７】
重合促進剤（III）として用いられるチオール化合物としては、例えば、３−メルカプトプロピルトリメトキシシラン、２−メルカプトベンゾオキサゾール、デカンチオール、チオ安息香酸等が挙げられる。
【００９８】
重合促進剤（III）として用いられる亜硫酸塩としては、例えば、亜硫酸ナトリウム、亜硫酸カリウム、亜硫酸カルシウム、亜硫酸アンモニウム等が挙げられる。
【００９９】
重合促進剤（III）として用いられる亜硫酸水素塩としては、例えば、亜硫酸水素ナトリウム、亜硫酸水素カリウム等が挙げられる。
【０１００】
重合促進剤（III）として用いられるチオ尿素化合物としては、１−（２−ピリジル）−２−チオ尿素、チオ尿素、メチルチオ尿素、エチルチオ尿素、Ｎ，Ｎ’−ジメチルチオ尿素、Ｎ，Ｎ’−ジエチルチオ尿素、Ｎ，Ｎ’−ジ−ｎ−プロピルチオ尿素、Ｎ，Ｎ’−ジシクロヘキシルチオ尿素、トリメチルチオ尿素、トリエチルチオ尿素、トリ−ｎ−プロピルチオ尿素、トリシクロヘキシルチオ尿素、テトラメチルチオ尿素、テトラエチルチオ尿素、テトラ−ｎ−プロピルチオ尿素、テトラシクロヘキシルチオ尿素等が挙げられる。
【０１０１】
本発明に用いられる重合促進剤（III）の配合量は特に限定されないが、得られる組成物の硬化性等の観点からは、重合性単量体（II）１００重量部に対して、重合促進剤（III）を０．００１〜３０重量部含有してなることが好ましい。重合促進剤（III）の配合量が０．００１重量部未満の場合、重合が十分に進行せず、接着力の低下を招くおそれがあり、より好適には０．０５重量部以上である。一方、重合促進剤（III）の配合量が３０重量部を超える場合、重合促進剤自体の重合性能が低い場合には、十分な接着強度が得られなくなるおそれがあり、さらには組成物からの析出を招くおそれがあるため、より好適には２０重量部以下である。
【０１０２】
フィラー（IV）
本発明の重合性組成物に、実施態様に応じて、さらにフィラー（IV）を配合してもよい。このようなフィラーは、通常、有機フィラー、無機フィラー及び有機−無機複合フィラーに大別される。有機フィラーの素材としては、例えばポリメタクリル酸メチル、ポリメタクリル酸エチル、メタクリル酸メチル−メタクリル酸エチル共重合体、架橋型ポリメタクリル酸メチル、架橋型ポリメタクリル酸エチル、ポリアミド、ポリ塩化ビニル、ポリスチレン、クロロプレンゴム、ニトリルゴム、エチレン−酢酸ビニル共重合体、スチレン−ブタジエン共重合体、アクリロニトリル−スチレン共重合体、アクリロニトリル−スチレン−ブタジエン共重合体等が挙げられ、これらは単独で又は２種以上の混合物として用いることができる。有機フィラーの形状は特に限定されず、フィラーの粒子径を適宜選択して使用することができる。得られる組成物のハンドリング性及び機械強度などの観点から、前記有機フィラーの平均粒子径は、０．００１〜５０μｍであることが好ましく、０．００１〜１０μｍであることがより好ましい。
【０１０３】
無機フィラーの素材としては、石英、シリカ、アルミナ、シリカ−チタニア、シリカ−チタニア−酸化バリウム、シリカ−ジルコニア、シリカ−アルミナ、ランタンガラス、ホウケイ酸ガラス、ソーダガラス、バリウムガラス、ストロンチウムガラス、ガラスセラミック、アルミノシリケートガラス、バリウムボロアルミノシリケートガラス、ストロンチウムボロアルミノシリケートガラス、フルオロアルミノシリケートガラス、カルシウムフルオロアルミノシリケートガラス、ストロンチウムフルオロアルミノシリケートガラス、バリウムフルオロアルミノシリケートガラス、ストロンチウムカルシウムフルオロアルミノシリケートガラス等が挙げられる。これらもまた、単独で又は２種以上を混合して用いることができる。無機フィラーの形状は特に限定されず、フィラーの粒子径を適宜選択して使用することができる。得られる組成物のハンドリング性及び機械強度などの観点から、前記無機フィラーの平均粒子径は０．００１〜５０μｍであることが好ましく、０．００１〜１０μｍであることがより好ましい。
【０１０４】
無機フィラーの形状としては、不定形フィラー及び球状フィラーが挙げられる。組成物の機械強度を向上させる観点からは、前記無機フィラーとして球状フィラーを用いることが好ましい。さらに、前記球状フィラーを用いた場合、本発明の重合性組成物を歯科用コンポジットレジンとして用いた場合に、表面滑沢性に優れたコンポジットレジンが得られるという利点もある。ここで球状フィラーとは、走査型電子顕微鏡（以下、ＳＥＭと略す）でフィラーの写真を撮り、その単位視野内に観察される粒子が丸みをおびており、その最大径に直交する方向の粒子径をその最大径で割った平均均斉度が０．６以上であるフィラーである。前記球状フィラーの平均粒子径は好ましくは０．１〜５μｍである。平均粒子径が０．１μｍ未満の場合、組成物中の球状フィラーの充填率が低下し、機械的強度が低くなるおそれがある。一方、平均粒子径が５μｍを超える場合、前記球状フィラーの表面積が低下し、高い機械的強度を有する硬化体が得られないおそれがある。
【０１０５】
前記無機フィラーは、組成物の流動性を調整するため、必要に応じてシランカップリング剤等の公知の表面処理剤で予め表面処理してから用いてもよい。かかる表面処理剤としては、例えば、ビニルトリメトキシシラン、ビニルトリエトキシシラン、ビニルトリクロロシラン、ビニルトリ（β−メトキシエトキシ）シラン、γ−メタクリロイルオキシプロピルトリメトキシシラン、１１−メタクリロイルオキシウンデシルトリメトキシシラン、γ−グリシドキシプロピルトリメトキシシラン、γ−メルカプトプロピルトリメトキシシラン、γ−アミノプロピルトリエトキシシラン等が挙げられる。
【０１０６】
本発明で用いられる有機−無機複合フィラーとは、上述の無機フィラーにモノマー化合物を予め添加し、ペースト状にした後に重合させ、粉砕することにより得られるものである。前記有機−無機複合フィラーとしては、例えば、ＴＭＰＴフィラー（トリメチロールプロパンメタクリレートとシリカフィラーを混和、重合させた後に粉砕したもの）などを用いることができる。前記有機−無機複合フィラーの形状は特に限定されず、フィラーの粒子径を適宜選択して使用することができる。得られる組成物のハンドリング性及び機械強度などの観点から、前記有機−無機複合フィラーの平均粒子径は、０．００１〜５０μｍであることが好ましく、０．００１〜１０μｍであることがより好ましい。
【０１０７】
本発明に用いられるフィラー（IV）の配合量は特に限定されず、重合性単量体（II）１００重量部に対して、フィラー（IV）を１〜２０００重量部が好ましい。フィラー（IV）の好適な配合量は、用いられる実施態様によって大幅に異なるので、後述する本発明の重合性組成物の具体的な実施態様の説明と併せて、各実施態様に応じたフィラー（IV）の好適な配合量を示すこととする。
【０１０８】
溶媒（Ｖ）
本発明の重合性組成物は、その具体的な実施態様によっては、溶媒（Ｖ）を含むことが好ましい。溶媒としては、水、有機溶媒、及びこれらの混合溶媒等が挙げられる。
【０１０９】
本発明の重合性組成物が水を含む場合には、優れた接着強度を示すとともに優れた接着耐久性を示す。水の含有量としては、重合性単量体（II）１００重量部に対して６〜２０００重量部が好ましい。水の含有量が６重量部未満の場合、歯面の脱灰が不十分となり、接着強度が低下する。一方、水の含有量が２０００重量部を超える場合、モノマーの重合性が低下し、接着強度が低下するとともに接着耐久性が低下する。水の含有量は、７重量部以上であることがより好ましく、１０重量部以上であることがさらに好ましい。また、水の含有量は、１５００重量部以下であることがより好ましい。水は、悪影響を及ぼすような不純物を含有していないことが好ましく、蒸留水又はイオン交換水が好ましい。
【０１１０】
有機溶媒としては、メタノール、エタノール、１−プロパノール、２−プロパノール、１−ブタノール、２−メチル−２−プロパノール、アセトン、メチルエチルケトン、テトラヒドロフラン、ジエチルエーテル、ジイソプロピルエーテル、ヘキサン、トルエン、クロロホルム、酢酸エチル、酢酸ブチル等が挙げられる。これらの中でも、生体に対する安全性と、揮発性に基づく除去の容易さの双方を勘案した場合、有機溶媒が水溶性有機溶媒であることが好ましく、具体的には、エタノール、２−プロパノール、２−メチル−２−プロパノール、アセトン、及びテトラヒドロフランが好ましく用いられる。前記有機溶媒の含有量は特に限定されず、実施態様によっては前記有機溶媒の配合を必要としないものもある。前記有機溶媒を用いる実施態様においては、重合性単量体（II）１００重量部に対して、有機溶媒を１〜２０００重量部含有してなることが好ましい。溶媒（Ｖ）の好適な配合量は、用いられる実施態様によって大幅に異なるので、後述する本発明の重合性組成物の具体的な実施態様の説明と併せて、各実施態様に応じた溶媒の好適な配合量を示すこととする。
【０１１１】
重合開始剤（VI）
本発明の重合性組成物は、重合開始剤として化合物（Ｉ）を含有しているが、さらに他の重合開始剤（VI）を含有していてもよい。重合開始剤（VI）は、一般工業界で使用されている重合開始剤から選択して使用でき、中でも歯科用途に用いられている重合開始剤が好ましく用いられる。特に、光重合及び化学重合の重合開始剤が、単独で又は２種以上適宜組み合わせて使用される。
【０１１２】
光重合開始剤としては、（ビス）アシルホスフィンオキサイド類、水溶性アシルホスフィンオキサイド類、チオキサントン類又はチオキサントン類の第４級アンモニウム塩、ケタール類、α−ジケトン類、クマリン類、アントラキノン類、ベンゾインアルキルエーテル化合物類、α−アミノケトン系化合物などが挙げられ、これらの具体的な化合物としては、国際公開第２００８／０８７９７７号パンフレットに記載のものを挙げることができる。
【０１１３】
化学重合開始剤としては、有機過酸化物が好ましく用いられる。有機過酸化物としては、ケトンパーオキサイド、ハイドロパーオキサイド、ジアシルパーオキサイド、ジアルキルパーオキサイド、パーオキシケタール、パーオキシエステル、パーオキシジカーボネート等が挙げられ、これらの具体的な化合物としては、国際公開第２００８／０８７９７７号パンフレットに記載のものを挙げることができる。
【０１１４】
本発明に用いられる重合開始剤（VI）の配合量は特に限定されないが、重合性単量体（II）１００重量部に対して、化合物（Ｉ）と重合開始剤（VI）との合計で３０重量部以下とすることが好ましく、２０重量部以下とすることが好ましい。
【０１１５】
この他、本発明の重合性組成物には、本発明の効果を阻害しない範囲でｐＨ調整剤、重合禁止剤、紫外線吸収剤、増粘剤、着色剤、抗菌剤、香料等を配合してもよい。
【０１１６】
本発明の重合性組成物は、例えば、生体硬組織、金属材料、有機高分子材料、セラミック等用の接着材料として用いることができる。歯質に対する接着性が高く、接着操作間のばらつきが小さいことから、本発明の重合性組成物は、歯科用組成物として特に好適に用いられる。当該歯科用組成物は、例えば、プライマー、ボンディング材、コンポジットレジン、セメント（レジンセメント、レジン強化型グラスアイオノマーセメント）、小窩裂溝填塞材、義歯床用レジン等の歯科用材料に用いることができ、中でも、プライマー、ボンディング材、コンポジットレジン、又はセメントとして好適に用いられる。このとき、重合性組成物の成分を２つに分けた２剤型として用いてもよい。以下、重合性組成物を歯科用材料に適用する場合の具体的な態様を示す。
【０１１７】
歯科用プライマー
歯科用材料の接着システムは、象牙質表面を酸性成分で溶かす脱灰工程、モノマー成分が象牙質のコラーゲン層に浸透する浸透工程、浸透したモノマー成分が固まってコラーゲンとのハイブリッド層（樹脂含浸層）を形成する硬化工程を含む。基本的には、浸透工程に用いられる製品がプライマーである。プライマーとしては、近年前記脱灰工程と前記浸透工程とを併せて一段階で行うセルフエッチングプライマーもある。
【０１１８】
プライマーは、光ラジカル重合開始剤を含む公知のプライマーの、光ラジカル重合開始剤の一部又は全部を化合物（Ｉ）に置き換えることにより、構成することができる。セルフエッチングプライマーの組成の例としては、重合性単量体（II）１００重量部中において、重合性単量体（II−ａ）１〜８０重量部、重合性単量体（II−ｂ）０〜８０重量部、重合性単量体（II−ｃ）０〜８０重量部が配合され、好ましくは、重合性単量体（II−ａ）２〜８０重量部、重合性単量体（II−ｂ）５〜８０重量部、重合性単量体（II−ｃ）１〜７０重量部が配合される。そして、重合性単量体（II）１００重量部に対し、化合物（Ｉ）０．００１〜２０重量部を含み、好ましくは０．０１〜１０重量部を含む。また、重合性単量体（II）１００重量部に対し、重合促進剤（III）０〜１０重量部を含むことが好ましく、重合促進剤（III）０．００１〜１０重量部を含むことがより好ましい。また、重合性単量体（II）１００重量部に対し、溶媒（Ｖ）を６〜２０００重量部含むことが好ましく、７〜１０００重量部含むことがより好ましい。
【０１１９】
歯科用ボンディング材
上記の硬化工程に用いられる製品がボンディング材である。近年では、浸透工程、脱灰工程、及び硬化工程を併せて一段階で行う１ステップ型のボンディング材も開発されている。また、ボンディング材は、２剤を使用直前に混和して用いる２液型と、１剤をそのまま使用可能な１液型とに分かれるが、現在は１液型が主流である。
【０１２０】
ボンディング材は、光ラジカル重合開始剤を含む公知のボンディング材の、光ラジカル重合開始剤の一部又は全部を化合物（Ｉ）に置き換えることにより、構成することができる。２ステップ型の１液型ボンディング材の組成の例としては、重合性単量体（II）１００重量部中において、重合性単量体（II−ａ）０〜８０重量部、重合性単量体（II−ｂ）０〜８０重量部、重合性単量体（II−ｃ）１〜８０重量部が配合され、好ましくは、重合性単量体（II−ａ）２〜６０重量部、重合性単量体（II−ｂ）２〜６０重量部、重合性単量体（II−ｃ）５〜８０重量部が配合される。そして、重合性単量体（II）１００重量部に対し、化合物（Ｉ）０．００１〜２０重量部を含み、好ましくは０．０１〜１０重量部を含む。また、重合性単量体（II）１００重量部に対し、重合促進剤（III）０〜１０重量部を含むことが好ましく、重合促進剤（III）０．００１〜１０重量部を含むことがより好ましい。また、重合性単量体（II）１００重量部に対し、フィラー（IV）を０〜３０重量部含むことが好ましく、１〜２０重量部含むことがより好ましい。また、通常、溶媒（Ｖ）を使用しないが、溶媒（Ｖ）を使用してもよい。
【０１２１】
１ステップ型の１液型ボンディング材の組成の例としては、重合性単量体（II）１００重量部中において、重合性単量体（II−ａ）１〜８０重量部、重合性単量体（II−ｂ）０〜８０重量部、重合性単量体（II−ｃ）１〜８０重量部が配合され、好ましくは、重合性単量体（II−ａ）２〜６０重量部、重合性単量体（II−ｂ）２〜７０重量部、重合性単量体（II−ｃ）３〜７０重量部が配合される。そして、重合性単量体（II）１００重量部に対し、化合物（Ｉ）０．００１〜２０重量部を含み、好ましくは０．０１〜１０重量部を含む。また、重合性単量体（II）１００重量部に対し、重合促進剤（III）０〜１０重量部を含むことが好ましく、重合促進剤（III）０．００１〜１０重量部を含むことがより好ましい。また、重合性単量体（II）１００重量部に対し、フィラー（IV）を０〜３０重量部含むことが好ましく、１〜２０重量部含むことがより好ましい。また、重合性単量体（II）１００重量部に対し、溶媒（Ｖ）を１〜１０００重量部含むことが好ましく、５〜５００重量部含むことがより好ましい。
【０１２２】
歯科用コンポジットレジン
コンポジットレジンは、通常、う蝕発生部位を切削し窩洞を形成した後に、前記窩洞に充填される形態で用いられる歯科用材料である。近年は、上記の浸透作用、脱灰作用、及び硬化作用を有する自己接着性コンポジットレジンも開発されており、自己接着性コンポジットレジンによれば、ボンディング材等を用いなくても充填修復が可能である。
【０１２３】
コンポジットレジンは、光ラジカル重合開始剤を含む公知のコンポジットレジンの、光ラジカル重合開始剤の一部又は全部を化合物（Ｉ）に置き換えることにより、構成することができる。コンポジットレジンの組成の例としては、重合性単量体（II）１００重量部中において、重合性単量体（II−ａ）０〜４０重量部、重合性単量体（II−ｂ）０〜８０重量部、重合性単量体（II−ｃ）１〜１００重量部が配合され、好ましくは、重合性単量体（II−ａ）０〜２０重量部、重合性単量体（II−ｂ）０〜７０重量部、重合性単量体（II−ｃ）１０〜１００重量部が配合される。そして、重合性単量体（II）１００重量部に対し、化合物（Ｉ）０．００１〜２０重量部を含み、好ましくは０．００５〜１０重量部を含む。また、重合性単量体（II）１００重量部に対し、重合促進剤（III）０〜２０重量部を含むことが好ましく、重合促進剤（III）０．００１〜１０重量部を含むことがより好ましい。また、重合性単量体（II）１００重量部に対し、フィラー（IV）を５０〜２０００重量部含むことが好ましく、１００〜１５００重量部含むことがより好ましい。また、通常、溶媒（Ｖ）を使用しないが、溶媒（Ｖ）を使用してもよい。
【０１２４】
また、近年、ボンディング材の使用が不要の自己接着性コンポジットレジンも開発されている。自己接着性コンポジットレジンの組成の例としては、重合性単量体（II）１００重量部中において、重合性単量体（II−ａ）１〜８０重量部、重合性単量体（II−ｂ）０〜８０重量部、重合性単量体（II−ｃ）１〜９９重量部が配合され、好ましくは、重合性単量体（II−ａ）２〜６０重量部、重合性単量体（II−ｂ）３〜７０重量部、重合性単量体（II−ｃ）５〜９５重量部が配合される。そして、重合性単量体（II）１００重量部に対し、化合物（Ｉ）０．００１〜２０重量部を含み、好ましくは０．００５〜１０重量部を含む。また、重合性単量体（II）１００重量部に対し、重合促進剤（III）０〜２０重量部を含むことが好ましく、重合促進剤（III）０．００１〜１０重量部を含むことがより好ましい。また、重合性単量体（II）１００重量部に対し、フィラー（IV）を５０〜２０００重量部含むことが好ましく、１００〜１５００重量部含むことがより好ましい。また、重合性単量体（II）１００重量部に対し、溶媒（Ｖ）を０〜２０重量部含むことが好ましく、０〜１０重量部含むことがより好ましい。
【０１２５】
歯科用セメント
歯科用セメントは、通常、インレーやクラウンと呼ばれる金属やセラミックス製の歯冠用修復材料を歯牙に固定する際の合着材として用いられる歯科用材料である。脱灰作用を有する化合物（例、重合性単量体（II−ａ））を配合することにより、自己接着性セメントを構成することも可能である。セメントとしては、レジンセメント及びレジン強化型グラスアイオノマーセメントがある。
【０１２６】
セメントは、光ラジカル重合開始剤を含む公知のセメント（デュアルキュア型レジンセメント、光硬化型グラスアイオノマーセメント等）の、光ラジカル重合開始剤の一部又は全部を化合物（Ｉ）に置き換えることにより、構成することができる。
【０１２７】
デュアルキュア型レジンセメントの組成の例としては、重合性単量体（II）１００重量部中において、重合性単量体（II−ａ）０〜８０重量部、重合性単量体（II−ｂ）０〜８０重量部、重合性単量体（II−ｃ）１〜１００重量部が配合され、好ましくは、重合性単量体（II−ａ）０〜６０重量部、重合性単量体（II−ｂ）３〜７０重量部、重合性単量体（II−ｃ）１〜９７重量部が配合される。そして、重合性単量体（II）１００重量部に対し、化合物（Ｉ）０．００１〜３０重量部、及び化学重合型の重合開始剤（VI）０．００１〜３０重量部を含み、化合物（Ｉ）０．０１〜１５重量部、及び化学重合型の重合開始剤（VI）０．０１〜１５重量部を含むことがより好ましい。また、重合性単量体（II）１００重量部に対し、重合促進剤（III）０〜２０重量部を含むことが好ましく、重合促進剤（III）０．００１〜１０重量部を含むことがより好ましい。また、重合性単量体（II）１００重量部に対し、フィラー（IV）を５０〜２０００重量部含むことが好ましく、１００〜１５００重量部含むことがより好ましい。また、通常、溶媒（Ｖ）を使用しないが、溶媒（Ｖ）を使用してもよい。
【０１２８】
なお、レジンセメントにおいては、保存安定性の観点から、化合物（Ｉ）及び重合開始剤（VI）と、重合促進剤（III）とを、それぞれ別々の容器に保存する２剤型とすることが好ましい。
【０１２９】
グラスアイオノマーセメントは、典型的にはフルオロアルミノシリケートガラスのような無機フィラーと、ポリアクリル酸のようなポリアルケン酸とが酸−塩基反応によって反応、硬化するものである。そして、前記ポリアルケン酸と歯質を構成するハイドロキシアパタイト中のカルシウムとが相互作用することにより、接着機能が発現すると考えられている。光硬化型グラスアイオノマーセメントは、グラスアイオノマーセメントに光重合開始剤を含むレジン成分を加え、光硬化も可能にしたものである。
【０１３０】
光硬化型グラスアイオノマーセメントの組成の例としては、重合性単量体（II）１００重量部中において、重合性単量体（II−ａ）１〜５０重量部、重合性単量体（II−ｂ）１〜９８重量部、重合性単量体（II−ｃ）１〜９８重量部が配合され、好ましくは、重合性単量体（II−ａ）１〜３０重量部、重合性単量体（II−ｂ）５〜９３重量部、重合性単量体（II−ｃ）５〜９３重量部が配合される。そして、重合性単量体（II）１００重量部に対し、化合物（Ｉ）０．００１〜２０重量部を含み、好ましくは０．００５〜１０重量部を含む。また、重合性単量体（II）１００重量部に対し、重合促進剤（III）０〜２０重量部を含むことが好ましく、重合促進剤（III）０．００１〜２０重量部を含むことがより好ましい。また、重合性単量体（II）１００重量部に対し、ポリアルケン酸１〜２００重量部、及びフルオロアルミノシリケートガラス５０〜５００重量部を含むことが好ましく、ポリアルケン酸５〜１００重量部、及びフルオロアルミノシリケートガラス８０〜４００重量部を含むことがより好ましい。また、フルオロアルミノシリケートガラス以外のフィラー（IV）を０〜２０００重量部、好ましくは１０〜１０００重量部添加してもよい。また、重合性単量体（II）１００重量部に対し、溶媒（Ｖ）を１〜５００重量部含むことが好ましく、１０〜５０重量部含むことがより好ましい。
【０１３１】
グラスアイオノマーセメントにおいては、保存安定性の観点から、ポリアルケン酸と、フルオロアルミノシリケートガラスとを、それぞれ別々の容器に保存する２剤型とすることが好ましい。また、化合物（Ｉ）及び重合開始剤（VI）と、重合促進剤（III）とを、別々の容器に保存することが好ましい。
【実施例】
【０１３２】
以下、実施例及び比較例を挙げて本発明を詳細に説明するが、本発明は、これら実施例に限定されるものではない。以下で用いる略記号は次のとおりである。
【０１３３】
［酸性基を有する重合性単量体］
ＭＤＰ：１０−メタクリロイルオキシデシルジハイドロジェンホスフェート
［酸性基を有さず、かつ１個の重合性基を有する重合性単量体］
ＨＥＭＡ：２−ヒドロキシエチルメタクリレート
［酸性基を有さず、かつ２個以上の重合性基を有する重合性単量体］
ＢｉｓＧＭＡ：２，２−ビス〔４−（３−メタクリロイルオキシ）−２−ヒドロキシプロポキシフェニル〕プロパン
ＮＰＧ：ネオペンチルグリコールジメタクリレート
［光重合開始剤］
Ａ−１：
【０１３４】
【化９】
0005688933.tif 000010
【０１３５】
Ａ−２：
【０１３６】
【化１０】
0005688933.tif 000011
【０１３７】
Ａ−３：
【０１３８】
【化１１】
0005688933.tif 000012
【０１３９】
Ａ−４：
【０１４０】
【化１２】
0005688933.tif 000013
【０１４１】
Ａ−５：
【０１４２】
【化１３】
0005688933.tif 000014
【０１４３】
Ａ−６：
【０１４４】
【化１４】
0005688933.tif 000015
【０１４５】
ＴＭＤＰＯ：２，４，６−トリメチルベンゾイルジフェニルホスフィンオキサイド
［アミン類］
アミン１：トリエタノールアミン
［無機フィラー］
無機フィラー１：日本アエロジル製「Ｒ９７２」
【０１４６】
［化合物（Ｉ）の合成］
＜実施例１（Ａ−１の合成）＞
アルミホイルで遮光した１００ｍｌナスフラスコに、３−イソシアナート−２，４，６−トリメチルベンゾイルクロリド３．０g（１３．４ｍｍｏｌ）をとり、減圧して窒素置換した後、乾燥テトラヒドロフラン５０ｍｌを加えて溶解した。この溶液に対して、６５℃でメトキシジフェニルホスフィン２．７ｍｌ（１３ｍｍｏｌ）を滴下し、１．５時間撹拌した。溶媒を減圧留去した後、ヘキサン５０ｍｌで２回共沸し、減圧乾燥して、３−イソシアナート−２，４，６−トリメチルベンゾイルジフェニルホスフィンオキシド粗生成物５．５ｇを得た。アルミホイルで遮光した１００ｍｌナスフラスコに、メタノール２０ｍｌをとり、減圧して窒素置換した後、４０℃で撹拌した。ここに、３−イソシアナート−２，４，６−トリメチルベンゾイルジフェニルホスフィンオキシド粗生成物１．０ｇを窒素雰囲気下でテトラヒドロフラン５ｍｌに溶解した溶液を５分間かけて添加し、４０℃で５時間撹拌した。溶媒を減圧下で留去した後、遮光下、シリカゲルカラムクロマトグラフィーで精製することによって目的化合物１．０ｇを得た（収率９７％）。
1H NMR (300 MHz, CDCl3) 8.01〜7.93 (m, 4H), 7.57〜7.46 (m, 6H), 6.89 (s, 1H), 6.05 (s, 1H), 3.71 (s, 3H), 2.20 (s, 3H), 1.94 (s, 6H).
【０１４７】
＜実施例２（Ａ−２の合成）＞
アルミホイルで遮光した２００ｍｌナスフラスコに、３−イソシアナート−２，４，６−トリメチルベンゾイルクロリド６．０g（２６．８ｍｍｏｌ）をとり、減圧して窒素置換した後、乾燥テトラヒドロフラン１０７ｍｌを加えて溶解した。この溶液に対して、６５℃でメトキシジフェニルホスフィン５．４ｍｌ（２７ｍｍｏｌ）を滴下し、１．５時間撹拌した。溶媒を減圧留去した後、ヘキサン１０７ｍｌで２回共沸し、減圧乾燥して、３−イソシアナート−２，４，６−トリメチルベンゾイルジフェニルホスフィンオキシド粗生成物１１．９ｇ を得た。得られた３−イソシアナート−２，４，６−トリメチルベンゾイルジフェニルホスフィンオキシド粗生成物をアルミホイルで遮光した１００ｍｌナスフラスコにとり、減圧して窒素置換した後、ジメチルホルムアミド４０ｍｌ、２，２−ジメチル−１，３−ジオキソラン−４−メタノール６．６ｍｌ（５３ｍｍｏｌ）を順次添加した。この溶液を５０℃で１１．５時間撹拌した後、ｎ−ヘキサン／酢酸エチルの１：１（体積比）混合溶媒２００ｍｌで希釈した。この溶液を水で洗浄した後、ヘキサン／酢酸エチルの１：１（体積比）混合溶媒１００ｍｌで抽出した。得られた有機層を飽和炭酸水素ナトリウム水溶液、及び飽和食塩水で洗浄し、硫酸マグネシウムで乾燥させた。硫酸マグネシウムをろ別した後、ろ液を減圧下濃縮して得られた残渣を、遮光下、シリカゲルカラムクロマトグラフィーで精製することによって、目的化合物７．８ｇを得た（収率５６％）。
1H NMR (300 MHz, CDCl3) 7.96 (m, 4H), 7.53 (m, 6H), 6.89 (s, 1H), 6.20 (s, 1H), 4.4〜3.4 (m, 5H), 2.4〜1.7 (m, 9H), 1.43(s, 3H), 1.39(s, 3H).
【０１４８】
＜実施例３（Ａ−３の合成）＞
アルミホイルで遮光した１００ｍｌナスフラスコに、３−［（２，２−ジメチル−１，３−ジオキソラン−４−イル）メトキシカルボニルアミノ］−２，４，６−トリメチルベンゾイルジフェニルホスフィンオキシド７．９ｇ（１５．１ｍｍｏｌ）をとり、室温でテトラヒドロフラン６０ｍｌ、３Ｍ塩酸１５ｍlを順次添加し、１時間撹拌した。溶媒を減圧留去した後、テトラヒドロフラン６０ｍｌで２回共沸し、減圧乾燥した。得られた残渣を、遮光下、シリカゲルカラムクロマトグラフィーで精製することによって、目的化合物４．９ｇ（収率６８％）を得た。
1H NMR (300 MHz, CDCl3) 7.96 (m, 4H), 7.53 (m, 6H), 6.90 (s, 1H), 6.44 (s, 1H), 4.4〜3.4 (m, 5H), 2.4〜1.7 (m 9H).
【０１４９】
＜実施例４（Ａ−４の合成）＞
アルミホイルで遮光した１００ｍｌナスフラスコに、３−イソシアナート−２，４，６−トリメチルベンゾイルクロリド３．０g（１３．４ｍｍｏｌ）をとり、減圧して窒素置換した後、乾燥テトラヒドロフラン５０ｍｌを加えて溶解した。この溶液に対して、６５℃でメトキシジフェニルホスフィン２．７ｍｌ（１３ｍｍｏｌ）を滴下し、１．５時間撹拌した。溶媒を減圧留去した後、ヘキサン５０ｍｌで２回共沸し、減圧乾燥して、３−イソシアナート−２，４，６−トリメチルベンゾイルジフェニルホスフィンオキシド粗生成物５．５ｇを得た。得られた３−イソシアナート−２，４，６−トリメチルベンゾイルジフェニルホスフィンオキシド粗生成物１．０ｇをアルミホイルで遮光した５０ｍｌナスフラスコにとり、減圧して窒素置換した後、ジメチルホルムアミド１０ｍｌ、ジエチレングリコールモノメチルエーテル３．１ｇ（２６ｍｍｏｌ）を順次添加した。この溶液を５０℃で１０時間撹拌した後、ｎ−ヘキサン／酢酸エチルの１：１（体積比）混合溶媒５０ｍｌで希釈した。この溶液を水で洗浄した後、ヘキサン／酢酸エチルの１：１（体積比）混合溶媒２０ｍｌで抽出した。得られた有機層を飽和炭酸水素ナトリウム水溶液、及び飽和食塩水で洗浄し、硫酸マグネシウムで乾燥させた。硫酸マグネシウムをろ別した後、ろ液を減圧下濃縮して得られた残渣を、遮光下、シリカゲルカラムクロマトグラフィーで精製することによって、目的化合物４．２ｇを得た（収率６３％）。
1H NMR (300 MHz, CDCl3) 8.00〜7.92 (m, 4H), 7.55〜7.44 (m, 6H), 6.91 (s, 1H), 6.03 (s, 1H), 4.25(s,2H), 3.81〜3.57(m,6H), 3.50〜3.25(m,2H), 3.10(s, 3H), 2.19 (s, 3H), 1.92 (s, 6H).
【０１５０】
＜実施例５（Ａ−５の合成）＞
アルミホイルで遮光した２００ｍｌナスフラスコに、３−イソシアナート−２，４，６−トリメチルベンゾイルクロリド６．０g（２６．８ｍｍｏｌ）をとり、減圧して窒素置換した後、乾燥テトラヒドロフラン１０７ｍｌを加えて溶解した。この溶液に対して、６５℃でメトキシジフェニルホスフィン５．４ｍｌ（２７ｍｍｏｌ）を滴下し、１．５時間撹拌した。溶媒を減圧留去した後、ヘキサン１０７ｍｌで２回共沸し、減圧乾燥して、３−イソシアナート−２，４，６−トリメチルベンゾイルジフェニルホスフィンオキシド粗生成物１１．９ｇを得た。そのうち、１０．５ｇの粗生成物をアルミホイルで遮光した１００ｍｌナスフラスコに入れ、減圧して窒素置換した後、ジメチルホルムアミド４０ｍｌ、メタクリル酸２−ヒドロキシエチル６．５ｍｌ（５３ｍｍｏｌ）を順次添加した。この溶液を５０℃で１３時間撹拌した後、ヘキサン／酢酸エチルの１：１（体積比）混合溶媒２００ｍｌで希釈した。この溶液を水で洗浄した後、ヘキサン／酢酸エチルの１：１（体積比）混合溶媒１００ｍｌで抽出した。得られた有機層を飽和炭酸水素ナトリウム水溶液、及び飽和食塩水で洗浄し、硫酸マグネシウムで乾燥させた。硫酸マグネシウムをろ別した後、ろ液を減圧下濃縮して得られた残渣を、遮光下、シリカゲルカラムクロマトグラフィーで精製した。減圧下濃縮して得られた白色固体に、酢酸エチルを添加し、懸濁液をろ過することによって、目的化合物３．０ｇを得た（収率２２％）。
1H NMR (300 MHz, CDCl3)  8.02〜7.95 (m, 4H), 7.58〜7.47 (m, 6H), 6.90 (s, 1H), 6.3〜6.0 (m, 2H), 5.57 (s, 1H), 4.36 (s, 4H), 2.21 (s, 3H), 1.95 (s, 9H).
【０１５１】
［セルフエッチング１液型歯科用組成物の調製］
＜実施例６＞
下記の各成分を常温下で混合してセルフエッチング１液型歯科用組成物である１液型ボンディング材組成物を調製し、牛歯エナメル質及び牛歯象牙質との接着強度を測定した。
１液型ボンディング材組成物：
ＭＤＰ                １０重量部
ＢｉｓＧＭＡ          ３０重量部
ＨＥＭＡ              ３０重量部
Ａ−１                  ３重量部
無機フィラー１          ５重量部
水                    １５重量部
エタノール            １５重量部
【０１５２】
［牛歯エナメル質及び牛歯象牙質との接着性評価方法］
ウシ下顎前歯の唇面を流水下にて＃８０シリコン・カーバイド紙（日本研紙株式会社製）で研磨して、エナメル質の平坦面を露出させたサンプル及び象牙質の平坦面を露出させたサンプルを得た。得られたそれぞれのサンプルを流水下にて＃１０００のシリコン・カーバイド紙（日本研紙株式会社製）でさらに研磨した。研磨終了後、表面の水をエアブローすることで乾燥した。乾燥後の平滑面に、直径３ｍｍの丸穴を有する厚さ約１５０μｍの粘着テープを貼着し、接着面積を規制した。
【０１５３】
上記作製した１液型ボンディング材組成物を上記の丸穴内に筆を用いて塗布し、２０秒間放置した後、表面をエアブローすることで、塗布した１液型ボンディング材組成物の流動性が無くなるまで乾燥した。次いで、歯科用可視光線照射器「ＪＥＴライト３０００」（Ｊ．Ｍｏｒｉｔａ  ＵＳＡ製）にて２０秒間光照射することにより、塗布した１液型ボンディング材組成物を硬化させた。
【０１５４】
得られた１液型ボンディング材組成物の硬化物の表面に歯科充填用コンポジットレジン（クラレメディカル株式会社製、商品名「クリアフィルＡＰ−Ｘ」（登録商標））を塗布し、離型フィルム（ポリエステル）で被覆した。次いで、その離型フィルムの上にスライドガラスを載置して押しつけることで、前記コンポジットレジンの塗布面を平滑にした。続いて、前記離型フィルムを介して、前記コンポジットレジンに対して前記照射器「ＪＥＴライト３０００」を用いて２０秒間光照射を行い、前記コンポジットレジンを硬化させた。
【０１５５】
得られた歯科充填用コンポジットレジンの硬化物の表面に対して、市販の歯科用レジンセメント（クラレメディカル株式会社製、商品名「パナビア２１」）を用いてステンレス製円柱棒（直径７ｍｍ、長さ２．５ｃｍ）の一方の端面（円形断面）を接着した。接着後、当該サンプルを３０分間室温で静置した後、蒸留水に浸漬した。得られた蒸留水に浸漬したサンプルを、３７℃に保持した恒温器内に２４時間静置することで、接着試験供試サンプルを作製した。
【０１５６】
１０個の接着試験供試サンプルの引張接着強度を、万能試験機（株式会社島津製作所製）にてクロスヘッドスピードを２ｍｍ／分に設定して測定した。平均値を引張接着強度とし、ばらつきの指標として各測定値から標準偏差を算出した。得られた結果を表１にまとめて示す。
【０１５７】
＜実施例７＞
実施例６において、重合開始剤である「Ａ−１」を３重量部用いる代わりに、「Ａ−２」を３重量部用いた以外は実施例６と同様にして１液型ボンディング材組成物を調製し、牛歯エナメル質との接着強度及び牛歯象牙質との引張接着強度を測定した。得られた結果を表１にまとめて示す。
【０１５８】
＜実施例８＞
実施例６において、重合開始剤である「Ａ−１」を３重量部用いる代わりに、「Ａ−３」を３重量部用いた以外は実施例６と同様にして１液型ボンディング材組成物を調製し、牛歯エナメル質との接着強度及び牛歯象牙質との引張接着強度を測定した。得られた結果を表１にまとめて示す。
【０１５９】
＜実施例９＞
実施例６において、重合開始剤である「Ａ−１」を３重量部用いる代わりに、「Ａ−４」を３重量部用いた以外は実施例６と同様にして１液型ボンディング材組成物を調製し、牛歯エナメル質との接着強度及び牛歯象牙質との引張接着強度を測定した。得られた結果を表１にまとめて示す。
【０１６０】
＜実施例１０＞
実施例７において、重合開始剤である「Ａ−１」を３重量部用いる代わりに、「Ａ−５」を３重量部用いた以外は実施例６と同様にして１液型ボンディング材組成物を調製し、牛歯エナメル質との接着強度及び牛歯象牙質との引張接着強度を測定した。得られた結果を表１にまとめて示す。
【０１６１】
＜比較例１＞
実施例６において、重合開始剤である「Ａ−１」を３重量部用いる代わりに、「Ａ−６」を３重量部用いた以外は実施例６と同様にして１液型ボンディング材組成物を調製し、牛歯エナメル質との接着強度及び牛歯象牙質との引張接着強度を測定した。得られた結果を表１にまとめて示す。
【０１６２】
＜比較例２＞
実施例６において、重合開始剤である「Ａ−１」を３重量部用いる代わりに、ＴＭＤＰＯを３重量部用いた以外は実施例６と同様にして１液型ボンディング材組成物を調製し、牛歯エナメル質との接着強度及び牛歯象牙質との引張接着強度を測定した。得られた結果を表１にまとめて示す。
【０１６３】
【表１】
0005688933.tif 000016
【０１６４】
［ウェットボンディング１液型歯科用組成物の調製］
＜実施例１１＞
下記の各成分を常温下で混合してウェットボンディング１液型歯科用組成物である１液型ボンディング材組成物を調製し、牛歯エナメル質及び牛歯象牙質との接着強度を測定した。
ウェットボンディング１液型ボンディング材組成物：
ＭＤＰ                ２０重量部
ＨＥＭＡ              １５重量部
ＢｉｓＧＭＡ          ２０重量部
ＮＰＧ                １０重量部
Ａ−３                  ３重量部
エタノール            １５重量部
【０１６５】
［牛歯エナメル質及び牛歯象牙質との接着性評価方法］
ウシ下顎前歯の唇面を流水下にて＃８０シリコン・カーバイド紙（日本研紙株式会社製）で研磨して、エナメル質の平坦面を露出させたサンプル及び象牙質の平坦面を露出させたサンプルを得た。得られたそれぞれのサンプルを流水下にて＃１０００のシリコン・カーバイド紙（日本研紙株式会社製）でさらに研磨した。研磨終了後、平滑面に、直径３ｍｍの丸穴を有する厚さ約１５０μｍの粘着テープを貼着し、接着面積を規制した。
【０１６６】
リン酸エッチング剤（クラレメディカル株式会社製、商品名「ＫエッチャントＧＥＬ」）を上記の丸穴内に筆を用いて塗布し、１５秒間放置した後、流水で１０秒間洗浄した。歯質表面の湿潤状態を維持したまま、上記作製した１液型ボンディング材組成物を上記の丸穴内に筆を用いて塗布し、表面をエアブローすることで、塗布した１液型ボンディング材組成物の流動性が無くなるまで乾燥した。次いで、歯科用可視光線照射器「ＪＥＴライト３０００」（Ｊ．Ｍｏｒｉｔａ  ＵＳＡ製）にて２０秒間光照射することにより、塗布した１液型ボンディング材組成物を硬化させた。
【０１６７】
得られた１液型ボンディング材組成物の硬化物の表面に歯科充填用コンポジットレジン（クラレメディカル株式会社製、商品名「クリアフィルＡＰ−Ｘ」（登録商標））を塗布し、離型フィルム（ポリエステル）で被覆した。次いで、その離型フィルムの上にスライドガラスを載置して押しつけることで、前記コンポジットレジンの塗布面を平滑にした。続いて、前記離型フィルムを介して、前記コンポジットレジンに対して前記照射器「ＪＥＴライト３０００」を用いて２０秒間光照射を行い、前記コンポジットレジンを硬化させた。
【０１６８】
得られた歯科充填用コンポジットレジンの硬化物の表面に対して、市販の歯科用レジンセメント（クラレメディカル株式会社製、商品名「パナビア２１」）を用いてステンレス製円柱棒（直径７ｍｍ、長さ２．５ｃｍ）の一方の端面（円形断面）を接着した。接着後、当該サンプルを３０分間室温で静置した後、蒸留水に浸漬した。得られた蒸留水に浸漬したサンプルを、３７℃に保持した恒温器内に２４時間静置することで、接着試験供試サンプルを作製した。
【０１６９】
１０個の接着試験供試サンプルの引張接着強度を、万能試験機（株式会社島津製作所製）にてクロスヘッドスピードを２ｍｍ／分に設定して測定した。平均値を引張接着強度とし、ばらつきの指標として各測定値から標準偏差を算出した。得られた結果を表２にまとめて示す。
【０１７０】
＜実施例１２＞
実施例１１において、重合開始剤である「Ａ−３」を３重量部用いる代わりに、「Ａ−４」を３重量部用いた以外は実施例１１と同様にして１液型ボンディング材組成物を調製し、牛歯エナメル質との接着強度及び牛歯象牙質との引張接着強度を測定した。得られた結果を表２にまとめて示す。
【０１７１】
＜実施例１３＞
実施例１１において、重合開始剤である「Ａ−３」を３重量部用いる代わりに、Ａ−５を３重量部用いた以外は実施例１１と同様にして１液型ボンディング材組成物を調製し、牛歯エナメル質との接着強度及び牛歯象牙質との引張接着強度を測定した。得られた結果を表２にまとめて示す。
【０１７２】
＜実施例１４＞
下記の各成分を常温下で混合してウェットボンディング１液型歯科用組成物である１液型ボンディング材組成物を調製し、牛歯エナメル質及び牛歯象牙質との接着強度を測定した。
ウェットボンディング１液型ボンディング材組成物：
ＭＤＰ                １０重量部
ＨＥＭＡ              ３０重量部
ＢｉｓＧＭＡ          ３０重量部
Ａ−３                  ３重量部
【０１７３】
［牛歯エナメル質及び牛歯象牙質との接着性評価方法］
ウシ下顎前歯の唇面を流水下にて＃８０シリコン・カーバイド紙（日本研紙株式会社製）で研磨して、エナメル質の平坦面を露出させたサンプル及び象牙質の平坦面を露出させたサンプルを得た。得られたそれぞれのサンプルを流水下にて＃１０００のシリコン・カーバイド紙（日本研紙株式会社製）でさらに研磨した。研磨終了後、平滑面に、直径３ｍｍの丸穴を有する厚さ約１５０μｍの粘着テープを貼着し、接着面積を規制した。
【０１７４】
リン酸エッチング剤（クラレメディカル株式会社製、商品名「ＫエッチャントＧＥＬ」）を上記の丸穴内に筆を用いて塗布し、１５秒間放置した後、流水で１０秒間洗浄した。歯質表面の湿潤状態を維持したまま、上記作製した１液型ボンディング材組成物を上記の丸穴内に筆を用いて塗布し、表面を軽くエアブローすることで、塗布した１液型ボンディング材組成物の薄膜を形成した。次いで、歯科用可視光線照射器「ＪＥＴライト３０００」（Ｊ．Ｍｏｒｉｔａ  ＵＳＡ製）にて２０秒間光照射することにより、塗布した１液型ボンディング材組成物を硬化させた。
【０１７５】
得られた１液型ボンディング材組成物の硬化物の表面に歯科充填用コンポジットレジン（クラレメディカル株式会社製、商品名「クリアフィルＡＰ−Ｘ」（登録商標））を塗布し、離型フィルム（ポリエステル）で被覆した。次いで、その離型フィルムの上にスライドガラスを載置して押しつけることで、前記コンポジットレジンの塗布面を平滑にした。続いて、前記離型フィルムを介して、前記コンポジットレジンに対して前記照射器「ＪＥＴライト３０００」を用いて２０秒間光照射を行い、前記コンポジットレジンを硬化させた。
【０１７６】
得られた歯科充填用コンポジットレジンの硬化物の表面に対して、市販の歯科用レジンセメント（クラレメディカル株式会社製、商品名「パナビア２１」）を用いてステンレス製円柱棒（直径７ｍｍ、長さ２．５ｃｍ）の一方の端面（円形断面）を接着した。接着後、当該サンプルを３０分間室温で静置した後、蒸留水に浸漬した。得られた蒸留水に浸漬したサンプルを、３７℃に保持した恒温器内に２４時間静置することで、接着試験供試サンプルを作製した。
【０１７７】
１０個の接着試験供試サンプルの引張接着強度を、万能試験機（株式会社島津製作所製）にてクロスヘッドスピードを２ｍｍ／分に設定して測定した。平均値を引張接着強度とし、ばらつきの指標として各測定値から標準偏差を算出した。得られた結果を表２にまとめて示す。
【０１７８】
＜比較例３＞
実施例１１において、重合開始剤である「Ａ−３」を３重量部用いる代わりに、Ａ−６を３重量部用いた以外は実施例１１と同様にして１液型ボンディング材組成物を調製し、牛歯エナメル質との接着強度及び牛歯象牙質との引張接着強度を測定した。得られた結果を表２にまとめて示す。
【０１７９】
＜比較例４＞
実施例１１において、重合開始剤である「Ａ−３」を３重量部用いる代わりに、ＴＭＤＰＯを３重量部用いた以外は実施例１１と同様にして１液型ボンディング材組成物を調製し、牛歯エナメル質との接着強度及び牛歯象牙質との引張接着強度を測定した。得られた結果を表２にまとめて示す。
【０１８０】
＜比較例５＞
実施例１４において、重合開始剤である「Ａ−３」を３重量部用いる代わりに、ＴＭＤＰＯを３重量部用いた以外は実施例１４と同様にして１液型ボンディング材組成物を調製し、牛歯エナメル質との接着強度及び牛歯象牙質との引張接着強度を測定した。得られた結果を表２にまとめて示す。
【０１８１】
【表２】
0005688933.tif 000017
【０１８２】
実施例６〜１０と比較例１、及び、実施例１１〜１３と比較例３の比較により、本発明の化合物は、公知の水溶性アシルホスフィンオキサイド化合物と比較して、接着操作間のばらつきが少なく、再現性良く高い接着性を示すことが分かる。実施例６〜１０と比較例２、実施例１１〜１３と比較例４、及び、実施例１４と比較例５の比較により、本発明の化合物は、公知のアシルホスフィンオキサイド化合物と比較して、接着性に優れていることがわかる。
【産業上の利用可能性】
【０１８３】
本発明の新規アシルホスフィンオキサイド化合物を含む重合性組成物は、高い接着力を再現性良く発現し、特に、歯科用途に有用である。